(57)【特許請求の範囲】
【請求項１】
ポリマー基材である非導電性基材と、前記非導電性基材上に形成され、イオン性フッ素ポリマーと粒径が５〜５００ｎｍである表面荷電ナノ粒子を含む対イオン剤との錯体を含むコーティングと、を含む物品。
【請求項２】
請求項１において、前記表面荷電ナノ粒子が、導電性ポリマーのナノ粒子である物品。
【請求項３】
請求項１又は２において、前記対イオン剤の対イオン電荷によって前記イオン性フッ素ポリマーのイオン性基の０．１〜９９％が平衡を保たれている物品。
【請求項４】
前記請求項のいずれか１項において、前記イオン性フッ素ポリマーがアニオン性基を含む物品。
【請求項５】
請求項４において、前記アニオン性基が、カルボキシル基、リン酸基、スルホン基及びそれらの組み合わせから選択される物品。
【請求項６】
前記請求項のいずれか１項において、前記イオン性フッ素ポリマーのＦ／Ｈ比が１以上である物品。
【請求項７】
前記請求項のいずれか１項において、１０３〜１０１１Ω／□の導電性を有する物品。
【請求項８】
前記請求項のいずれか１項において、前記イオン性フッ素ポリマーの当量が５００〜２０００ｍｏｌ／ｇである物品。
【請求項９】
前記請求項のいずれか１項において、前記基材がフッ素ポリマーである物品。
【請求項１０】
請求項９において、前記基材がポリテトラフルオロエチレン（ＰＴＦＥ）である物品。
【請求項１１】
前記請求項のいずれか１項において、前記基材が多孔性である物品。
【請求項１２】
前記請求項のいずれか１項において、前記コーティングが、モノリシック層として前記基材の表面に存在する物品。
【請求項１３】
請求項１２において、モノリシック層として前記基材の表面に存在する前記コーティングの厚みが０．０５〜２５μｍである物品。
【請求項１４】
請求項１１〜１３のいずれか１項において、前記コーティングが、細孔の内表面及び外表面に存在する物品。
【請求項１５】
請求項１４において、前記細孔の内表面及び外表面に存在する前記コーティングの厚みが５０ｎｍよりも大きい物品。
【請求項１６】
請求項１４又は１５において、前記基材の細孔が前記コーティングによって完全には満たされていない物品。
【請求項１７】
請求項１１〜１６のいずれか１項において、前記コーティングされた基材が通気性（ガーレー数＜１００秒）を有する物品。
【請求項１８】
前記請求項のいずれか１項において、前記コーティングされた基材が９０°以上の水接触角を有する物品。
【請求項１９】
前記請求項のいずれか１項において、前記対イオン剤が、抗菌活性を有するイオンをさらに含む物品。
【請求項２０】
ａ）イオン性フッ素ポリマー又はその前駆体と、粒径が５〜５００ｎｍである表面荷電ナノ粒子又はその前駆体の混合物を調製する工程と、ｂ）前記工程ａ）で調製した混合物を基材に塗布する工程と、を含む、ポリマー基材である非導電性基材上にコーティングを形成するための方法。
【請求項２１】
イオン性フッ素ポリマーと粒径が５〜５００ｎｍである表面荷電ナノ粒子を含む対イオン剤との錯体の、ポリマー基材である非導電性基材上にコーティングを形成するための使用。
【請求項２２】
イオン性フッ素ポリマーと粒径が５〜５００ｎｍである表面荷電ナノ粒子を含む対イオン剤とを含むコーティングの、ポリマー基材の撥油性、通気性、帯電防止性、難燃性、抗菌性及び／又はそれらの組み合わせを向上させるための使用。
【請求項２３】
請求項１〜１９のいずれか１項に記載の物品の、衣類、織物構造、積層体、フィルターエレメント、通気エレメント、センサー、診断装置、保護筺体又は分離エレメントの製造のための使用。
【発明の詳細な説明】
【技術分野】
【０００１】
本発明は、基材と、前記基材上に形成され、イオン性フッ素ポリマーと表面荷電ナノ粒子との錯体を含むコーティングと、を含む物品、上記コーティングの製造方法並びに上記コーティングの、基材の各種特性を向上させるための使用に関する。
【背景技術】
【０００２】
防水性、耐薬品性、難燃性等の所望の特性を基材に付与するために基材をコーティングすることが知られている。これまでに提案されているコンセプト及びコーティングの多くは特定の特性の向上に着目しており、様々な所望の特性を基材に付与し、それらを微調整並びにバランスさせることはできない。
【０００３】
例えば、延伸ポリテトラフルオロエチレン（ｅＰＴＦＥ）基材にポリエステル及び／又はポリウレタンコーティングを塗布することにより、サンローション、化粧料等に含まれる薬品に対する耐汚染性を向上させることができる（米国特許第４，１９４，０４１号及び米国特許第６，０７４，７３８号）。しかしながら、難燃性、親水性、通気性等の基材のその他の重要な特性をこれらのコーティングによって最適化することはできない。また、非イオン性パーフルオロポリエーテル（ｎｏｎ−ｉｏｎｉｃ  ｐｅｒｆｌｕｏｒｏｐｏｌｙｅｔｈｅｒｓ）からなるコーティングが微孔性ポリマー基材の撥油性を調節するために使用されている（欧州特許第６１５  ７７９号）。
【０００４】
コーティング剤には、基材を恒久的に機能化するために基材に対する良好な密着性を有し、ポリマーの所望の特性に全く又はほとんど悪影響を与えないことが求められる。
【０００５】
例えば、液体濾過に使用される微孔性ポリテトラフルオロエチレン（ＰＴＦＥ）膜の場合には、コーティングは容易に洗い流されてはならないと共に細孔内の流体の流れを損なってはならない。
【０００６】
また、多くの基材（特にフッ素化ポリマー基材）は不活性であると共に低い表面エネルギーを有するため、イオン又は荷電種によってそれらの基材（微孔性ｅＰＴＦＥ等）の表面をコーティングすることは非常に困難である。それらの基材はイオン又は荷電種に対する密着性が不十分なため、多くの工業的用途において問題が生じる。すなわち、エッチング、放射線照射、レーザー処理、プラズマ活性化及び／又は超臨界ＣＯ２前処理等の化学表面処理を行わない場合には、それらの基材を直接かつ恒久的に導電性ポリマー、金属イオン、有機イオン、荷電粒子、塩等のポリイオンによってコーティングすることはできない。しかしながら、特にこれらの化合物は、基材にコーティングした場合に特別な特性を付与すると予想される。
【０００７】
また、エッチング、プラズマ、コロナ処理又はＸ線照射等の表面変性処理は、密着性を向上させるために開発され、基材にダメージを与え、表面を脱フッ素化すると共にフッ素ポリマー基材の機械的強度を低下させる。基材が薄い場合には、基材の機械的強度は、基材が表面変性条件に耐えることができない程度に低い場合がある。
【発明の概要】
【発明が解決しようとする課題】
【０００８】
本発明の目的は、様々な特性と基材に付与すると共にそれらの特性の調節を可能とし、特に、良好な通気性、難燃性及び帯電防止性を有する基材の製造を可能とする、ポリマー基材のためのコーティングを提供することにある。コーティングは、基材に対する良好な密着性を有し、容易に調製・塗布することができ、基材上に均等かつ均一に設けることができなければならない。
【０００９】
また、本発明の別の目的は、通常はイオン又は荷電種によってコーティングすることが困難な基材に設けられる、イオン又は荷電種を含むコーティングを提供することにある。
【課題を解決するための手段】
【００１０】
予期せぬことに、本願発明者らは、上記目的は、イオン性フッ素ポリマー（イオン性基を含むフッ素化ポリマー）と、表面荷電ナノ粒子を含む、フルオロポリエーテルのイオン性基と反対のイオン電荷を有する対イオン剤（ｃｏｕｎｔｅｒ  ｉｏｎｉｃ  ａｇｅｎｔ）と、を錯体として含むコーティングをポリマー基材上に形成することによって達成できることを見出した。
【００１１】
従って、本発明は、非導電性基材と、前記非導電性基材上に形成され、イオン性フッ素ポリマーと表面荷電ナノ粒子を含む対イオン剤との錯体を含むコーティングと、を含む物品を提供する。
【００１２】
本発明に係る物品により、改善された特性を提供することができる。予期せぬことに、本発明を適用することにより、基材の様々な特性を改良し、調整することができることが判明した。特に、表面荷電ナノ粒子を含む対イオン剤の性質に応じて、例えば、耐熱性及び耐火性、帯電防止性、親水性、疎水性及び／又は抗菌性を基材に与え、微調整することができる。
【００１３】
また、対イオン剤とイオン性フッ素ポリマーの組み合わせ並びにこれらの成分による錯体形成により、フッ素ポリマーの表面に不溶性かつ耐久性の高いコーティングを特に薄層として形成することができる。すなわち、本発明により、長期間にわたってフッ素ポリマーの表面にイオン種を結合させることができる。
【００１４】
コーティングを形成する前に基材の前処理を行う必要がないため、本発明により、基材を劣化させることなく、基材を機能化することができる。従って、機械的特性を損なうことなく、非常に薄い膜にさらなる機能性を与えることができる。
【００１５】
また、本発明により、多孔性膜内における気体や液体の輸送を維持するように、多孔性膜を機能化することができる。
【００１６】
また、微孔性基材を使用する場合には、物品の通気特性（ａｉｒ  ｆｌｏｗ  ｐｒｏｐｅｒｔｉｅｓ）を容易に微調整し、油等級（ｏｉｌ  ｒａｔｉｎｇ）と低吸水率の良好なバランスを得ることができる。
【図面の簡単な説明】
【００１７】
【図１ａ】ポリマー多孔性基材（２０）と、ポリマー多孔性基材（２０）上に形成されたモノリシックコーティング（３０）と、を有する物品（１０）の概略断面図である。
【図１ｂ】ポリマー多孔性基材（２０）と、ポリマー多孔性基材（２０）上に形成され、細孔の内表面及び外表面に存在するコーティング（３０）（「内部コーティング」）と、を有する物品（１０）の概略断面図である。
【図２】実施例３のコーティングされたｅＰＴＦＥ膜の断面ＳＥＭ画像である（倍率：２０００）。
【図３】実施例１０のコーティングされたナイロン織物の表面のＳＥＭ画像である（倍率：５００）。
【図４】実施例１８のコーティングされたｅＰＴＦＥ膜の表面のＳＥＭ画像である（倍率：３５００）。
【発明を実施するための形態】
【００１８】
以下、図面を参照して、本発明の実施形態について説明する。
ＰＴＦＥ及びｅＰＴＦＥ基材の場合には、コーティングが優れた接着性と成膜性を示すことが特に有利である。
【００１９】
また、（微）多孔質基材の細孔内表面のコーティングの場合には、本発明のコーティングは、細孔が閉塞しないように滑らかかつ均等に形成することが有利である。この利点は、基材の特性を変更するために小粒子を使用する従来技術のコンセプトと比較して特に重要である。本発明の利点は、多孔性材料における空気及び液体の高い通過流量によって示される。モノリシックコーティング（基材の外表面に複数の層を形成）の場合には、粒子を使用しないことによって非常に薄いコーティングを形成することができる。
【００２０】
また、本発明の物品には、高い水蒸気透過率（ＭＶＴＲ）、水不透過性、優れた耐薬品性、優れたＵＶ劣化耐性及び機械的安定性を付与することができる。また、物品は、透過性、ＭＶＴＲ値及び半透明着色性（ｔｒａｎｓｌｕｃｅｎｔ  ｔｉｎｃｔ）の改良されたバランスを有することができる。
【００２１】
本発明に係る物品は、衣類（保護、着心地及び機能性を付与）、織物構造、積層体、フィルターエレメント（液体及び／又は気体の濾過又は精密濾過等）、通気エレメント（容器の通気等）、センサー、診断装置、保護筺体及び分離エレメントに使用することができる。
【００２２】
基材は、コーティングを形成することができる任意の非電導性基材であってもよい。非電導性とは、基材が、２３℃の温度及び５０％の相対湿度において１０１０Ω／□を超える比表面積抵抗値（ｓｐｅｃｉｆｉｃ  ｓｕｒｆａｃｅ  ｒｅｓｉｓｔａｎｃｅ）を有することを意味する。
【００２３】
基材は、合成及び／又は天然ポリマー、及び合成及び／又は天然ポリマーの複合体等の有機又は無機材料を含むことができる。
【００２４】
基材は、膜、織物又は積層体であってもよい。基材は、織布、不織布、フェルト又は編物であってもよい。また、基材は、マイクロデニール繊維及び紡績糸を含む、単繊維、多繊維又は紡績糸等の繊維であってもよい。
【００２５】
基材は、誘電体基材であってもよい。
【００２６】
一実施形態では、基材はポリマー基材である。この実施形態では、ポリマー基材は、合成ポリマー、天然ポリマー及び／又は合成及び／又は天然ポリマーの複合体等の任意のポリマーであることができる。
【００２７】
ポリマー基材は、例えば金属又は金属酸化物と比較して低い表面エネルギーを有することが知られている。一実施形態では、本発明の物品のポリマー基材は、１００ｍＮ／ｍ以下の表面エネルギーを有し、別の実施形態では、４０ｍＮ／ｍ以下の表面エネルギーを有する。
【００２８】
一実施形態では、コーティングが形成された基材は、１〜１０００μｍの厚みを有し、別の実施形態では、３〜５００μｍの厚みを有し、さらに別の実施形態では、５〜１００μｍの厚みを有する。
【００２９】
同一又は異なる材料からなる層を、コーティングされた基材に積層することができる。
【００３０】
一実施形態では、基材はフッ素ポリマー（フッ素原子を含むポリマー）であり、別の実施形態では、基材はフルオロポリオレフィンである。
【００３１】
基材は充填剤を含むことができる。
【００３２】
フッ素ポリマーは、部分フッ素化又は完全フッ素化（過フッ素化（ｐｅｒｆｌｕｏｒｉｎａｔｅｄ））されていてもよい。
【００３３】
一実施形態では、基材は、ポリテトラフルオロエチレン（ＰＴＦＥ）、変性ＰＴＦＥ、熱可塑性フルオロポリマー（ｆｌｕｏｒｏｔｈｅｒｍｏｐｌａｓｔｉｃ）又はフルオロエラストマー又はこれらの材料の組み合わせを含む。本願明細書において使用する「変性ＰＴＦＥ」という用語は、テトラフルオロエチレンモノマー単位に加えて、過フッ素化、フッ素化又は非フッ素化コモノマー単位が存在するテトラフルオロエチレンコポリマーを意味する。
【００３４】
第２の実施形態では、基材は、ポリテトラフルオロエチレン（ＰＴＦＥ）、変性ＰＴＦＥ、熱可塑性フルオロポリマー（ｆｌｕｏｒｏｔｈｅｒｍｏｐｌａｓｔｉｃ）又はフルオロエラストマー又はこれらの材料の組み合わせからなる。
【００３５】
別の実施形態では、基材は、ポリテトラフルオロエチレン（ＰＴＦＥ）を含み、さらに別の実施形態では、基材はＰＴＦＥからなる。
【００３６】
また、基材は、多孔性ＰＴＦＥ等の多孔性基材であってもよい。
【００３７】
本願明細書において使用する「多孔性」という用語は、１つの表面から他方の表面に相互接続された連続的な空気の流路（経路）を形成する空隙部を内部構造中に有する材料を意味する。
【００３８】
基材は、微孔性基材であってもよい。微孔性基材とは、基材の空隙部が非常に小さく、通常は「微視的」と呼ばれる空隙部である基材を意味する。
【００３９】
平均細孔径測定によって測定した微孔性基材の空隙部の好適な細孔径は０．０１〜１５μｍの範囲である。
【００４０】
一実施形態では、基材は、延伸ＰＴＦＥ（ｅＰＴＦＥ又はＥＰＴＦＥ）を含むか、延伸ＰＴＦＥからなる。
【００４１】
ＰＴＦＥは、１以上の方向に延伸させてフッ素ポリマーを多孔性にすることができる。多孔性フッ素ポリマーは、テープ、チューブ、繊維、シート又は膜状であることができる。多孔性フッ素ポリマーの微細構造は、ノード（ｎｏｄｅ）及びフィブリル（ｆｉｂｒｉｌ）、フィブリルのみ、フィブリルのストランド（ｓｔｒａｎｄ）又は束のみ、又はフィブリルによって相互接続された延伸ノードを含むことができる。
【００４２】
好適なフッ素ポリマー膜としては、一軸又は二軸延伸ポリテトラフルオロエチレン膜が挙げられる。
【００４３】
好適な延伸ポリテトラフルオロエチレン（ｅＰＴＦＥ）材料は、例えば、Ｂｏｗｍａｎ（米国特許第４，５９８，０１１号）、Ｂｒａｎｃａ（国際公開第９６／０７５２９号）、Ｂａｃｉｎｏ（米国特許第５，４７６，５８９号）、Ｇｏｒｅ（米国特許第４，１９４，０４１号）、Ｇｏｒｅ（米国特許第３，９５３，５６６号）に開示されている不織ｅＰＴＦＥフィルムである。これらの文献の開示内容は、この参照によって本願に援用する。これらの文献に開示されているｅＰＴＦＥフィルムは、薄く、強く、化学的に不活性であり、空気又は液体の高い通過流量を有することができる。
【００４４】
ｅＰＴＦＥフィルムを製造するために好適なフッ素ポリマーとしては、ＰＴＦＥ並びにテトラフルオロエチレンとＦＥＰ、ＴＨＶ  ＰＦＡ等のコポリマーが挙げられる。
【００４５】
膜内の流量は、平均細孔径と厚みの組み合わせによって決まる。精密濾過用途では、良好な粒子保持性能を有するかなりの流量が必要である。ｅＰＴＦＥ細孔径が小さい（狭い）場合には、高い水注入圧力が必要となる。ｅＰＴＦＥ細孔径が大きくなると、ｅＰＴＦＥ膜の水に対する抵抗性が減少する。これらの実際的な理由から、ｅＰＴＦＥの平均細孔径は０．３μｍ未満がよいと考えられる。
【００４６】
「イオン性フッ素ポリマー」という用語は、イオン性基（電荷を有する基）を有する有機ポリマーを意味し、イオン性基は、アニオン性基又はカチオン性基（例えば、−ＳＯ３−、−ＣＯＯ−、−ＰＯ４２−又は−ＮＨ３＋）であってもよい。イオン性フッ素ポリマーでは、フッ素原子はポリマー主鎖又は側鎖（分岐）中で炭素原子に共有結合している。
【００４７】
イオン性フッ素ポリマーの前駆体は、簡単な化学反応によってイオン性フッ素ポリマーに転化させることができる化合物である。例えば、イオン性基として−ＳＯ３−基を含むイオン性フッ素ポリマーの前駆体は、非イオン性の−ＳＯ３Ｈ基を有する化合物であってもよく、対イオン剤又はその前駆体との反応によって対応するアニオン性−ＳＯ３−基に転化させることができる。
【００４８】
「有機ポリマー」という用語は、ホモポリマー、コポリマー（例えば、ブロックコポリマー、グラフトコポリマー、ランダムコポリマー及び交互コポリマー）、ターポリマー、それらの誘導体並びにそれらの組み合わせ及び混ぜ合わせたもの（ｂｌｅｎｄ）を含む。また、特記しない限り、「ポリマー」という用語は、直鎖状構造、ブロック構造、グラフト構造、ランダム構造、交互構造及び分岐状構造並びにそれらの組み合わせを含む分子のあらゆる幾何学的形態を含む。
【００４９】
一実施形態では、基材、特にＰＴＦＥ等のフッ素化基材との適合性を向上させるために、イオン性フッ素ポリマーは、非炭素原子に対して高いフッ素含有量（例えば、＞５０ａｔｏｍ％）を有する。
【００５０】
一実施形態では、基材、特にフッ素化ポリマーとの適合性をさらに向上させ、水溶性を低レベルに保つために、イオン性フッ素ポリマーのフッ素／水素比（Ｆ／Ｈ比）は１を超え、別の実施形態では２を超え、さらに別の実施形態では３を超える。この場合、コーティングの耐久性も向上する。
【００５１】
Ｆ／Ｈ比は、適度又は高い相対湿度における膨潤度を決定する。Ｆ／Ｈ比が高くなると、湿潤条件下における膨潤度が低くなる。
【００５２】
一実施形態では、特にＰＴＦＥ又はｅＰＴＦＥ基材等のフッ素化基材と共に使用する場合には、イオン性フッ素ポリマーは過フッ素化されている。
【００５３】
イオン性フッ素ポリマーの当量は、イオン性フッ素ポリマーの分子量を、イオン性フッ素ポリマー中に存在するイオン性基の数で割った値と定義される。
【００５４】
一実施形態では、イオン性フッ素ポリマーの当量は４００〜１５，０００ｍｏｌ／ｇであり、別の実施形態では、５００〜１０，０００ｍｏｌ／ｇであり、さらに別の実施形態では、７００〜８，０００ｍｏｌ／ｇである。
【００５５】
イオン性フッ素ポリマーの当量が低過ぎると、水溶性が高くなり過ぎる場合がある。イオン性フッ素ポリマーの当量が高過ぎると、加工性が悪化する場合がある。
【００５６】
一実施形態では、イオン性フッ素ポリマーは非水溶性である。
【００５７】
イオン性フッ素ポリマーのイオン性基は、アニオン性基又はカチオン性基であってもよい。
【００５８】
一実施形態では、イオン性基はアニオン性基であり、別の実施形態では、イオン性基は、カルボキシル基、リン酸基、スルホン基及びそれらの組み合わせから選択される。
【００５９】
本発明の一実施形態では、イオン性フッ素ポリマーは、フルオロアイオノマー又はイオン性フルオロポリエーテルである。
【００６０】
「フルオロアイオノマー」という用語は、部分フッ素化又は過フッ素化α−オレフィン（例えば、Ｈ２Ｃ＝ＣＨＦ（フッ化ビニル）、Ｈ２Ｃ＝ＣＦ２（フッ化ビニリデン（ＶＤＦ））、ＨＦＣ＝ＣＨＦ、Ｆ２Ｃ＝ＣＦ２（テトラフルオロエチレン）、Ｆ２Ｃ＝ＣＦＣＦ３、ＣｌＦＣ＝ＣＦ２（塩化三フッ化エチレン）と部分フッ素化又は過フッ素化ビニルエーテルのコポリマーを意味する。コポリマーはイオン性基も含む。また、フルオロアイオノマーは、アセチレン等の非フッ素化コモノマーを含むことができる。
【００６１】
フルオロアイオノマーは、エーテル基によってポリマーに結合していてもよい側鎖を含むことができる。側鎖長は、３炭素原子からエーテル結合を含む８炭素原子であることができる。イオン性基は側鎖に結合していてもよい。
【００６２】
市販のアイオノマーは、ＤｕＰｏｎｔ社（ＤｕＰｏｎｔ（商標）  Ｎａｆｉｏｎ（登録商標））、旭硝子株式会社（Ｆｌｅｍｉｏｎ（登録商標））、３Ｍ−Ｄｙｎｅｏｎ（米国特許出願公開第２００４／０１２１２１０  Ａ１号）、旭化成株式会社（Ａｃｉｐｌｅｘ（登録商標））、Ｄｏｗ  Ｃｈｅｍｉｃａｌ社（Ｄｏｗ  ８０８  ＥＷ  ｉｏｎｏｍｅｒ）、Ｓｏｌｖａｙ  Ｓｏｌｅｘｉｓ社（Ｈｙｆｌｏｎ（登録商標）ｌｏｎ）、Ｓｈａｎｇｈａｉ  ＧＯＲＥ  ３Ｆ社（米国特許第７，０９４，８５１号）から入手することができる。
【００６３】
「イオン性フルオロポリエーテル」という用語は、酸素原子によって結合した部分フッ素化又は過フッ素化オレフィンモノマー単位及びイオン性基（電荷を有する基）を有する単位からなるポリマーを意味する。イオン性フルオロポリエーテル分子には、同一又は異なる性質の１以上のイオン性基が存在していてもよい。
【００６４】
イオン性フルオロポリエーテルは、通常は熱的に安定であり、水及び最も一般的な溶媒に実質的に不溶であり、コーティング後に溶け出ることがない。
【００６５】
例えば、フルオロポリエーテルオレフィンモノマー単位は、−Ｏ−（ＣＦ２−ＣＦ２）−及び／又は−Ｏ−（ＣＦＨ−ＣＦ２）−及び／又は−Ｏ−（ＣＨ２−ＣＦ２）−及び／又は−Ｏ−（ＣＨ２−ＣＨＦ）−及び／又は−Ｏ−（ＣＦ（ＣＨ３）−ＣＦ２）−及び／又は−Ｏ−（Ｃ（ＣＨ３）２−ＣＦ２）−及び／又は−Ｏ−（ＣＨ２−ＣＨ（ＣＨ３））−及び／又は−Ｏ−（ＣＦ（ＣＦ３）−ＣＦ２）−及び／又は−Ｏ−（Ｃ（ＣＦ３）２−ＣＦ２）−及び／又は−Ｏ−（ＣＦ２−ＣＨ（ＣＦ３））−を含むことができる。
【００６６】
イオン性基は、アニオン性基（−ＳＯ３−、−ＣＯＯ−、−ＯＰＯ３２−等）及び／又はアニオン性基とカチオン性基の組み合わせ（例えば、−ＳＯ３−、−ＣＯＯ−又は−ＯＰＯ３２−と−ＮＨ３＋、−ＮＲ１Ｈ２＋又は−ＮＲ２Ｈ＋）であってもよい。
【００６７】
一実施形態では、イオン性基はアニオン性基であり、別の実施形態では、イオン性基は、カルボキシル基、リン酸基、スルホン基及びそれらの組み合わせから選択される。
【００６８】
イオン性フルオロポリエーテルの前駆体は、簡単な化学反応によってイオン基を有するフルオロポリエーテルに転化させることができる化合物である。例えば、イオン性基として−ＣＯＯ−基を含むイオン性フルオロポリエーテルの前駆体は、非イオン性の−ＣＯＯＨ基を有する化合物であってもよく、対イオン剤又はその前駆体との反応によって対応するアニオン性−ＣＯＯ−基に転化させることができる。
【００６９】
イオン性フルオロポリエーテルでは、フッ素原子はポリマー主鎖又は側鎖（分岐）中で炭素原子に共有結合している。「ポリマー」という用語は、コポリマー（例えば、ブロックコポリマー、グラフトコポリマー、ランダムコポリマー及び交互コポリマー）、ターポリマー、それらの誘導体並びにそれらの組み合わせ及び混ぜ合わせたものを含む。また、特記しない限り、「ポリマー」という用語は、直鎖状構造、ブロック構造、グラフト構造、ランダム構造、交互構造及び分岐状構造並びにそれらの組み合わせを含む分子のあらゆる幾何学的形態を含む。
【００７０】
通常、イオン性過フッ素化ポリエーテルは、−ＣＦ２−Ｏ−、−（ＣＦ２ＣＦ２）−Ｏ−、−（ＣＦ（ＣＦ３））−Ｏ−、−（ＣＦ２ＣＦ２ＣＦ２）−Ｏ−、−（ＣＦ２ＣＦ（ＣＦ３））−Ｏ−、−（ＣＦ（ＣＦ３）ＣＦ２）−Ｏ−及びそれらの組み合わせから選択されるオレフィンモノマー単位を含む。新しいタイプの過フッ素化ポリエーテルは、他の繰り返し単位（例えば、（Ｃ（ＣＦ３）２）−Ｏ−）又は３つ以上の炭素原子を含む単位（例えば、−（Ｃ４Ｆ８）−Ｏ又は−（Ｃ６Ｆ１２）−Ｏ−）も含む場合がある。
【００７１】
一実施形態では、イオン性フルオロポリエーテルは、イオン性パーフルオロポリアルキルエーテル（１以上のイオン性基を分子内に有するパーフルオロポリアルキルエーテル（ｐｅｒｆｌｕｏｒｏｐｏｌｙａｌｋｙｌｅｔｈｅｒ））からなる群から選択される。通常、パーフルオロポリアルキルエーテルは「ＰＦＰＥ」と省略されている。よく使用される他の同義語として、「ＰＦＰＥ油」、「ＰＦＰＥ流体」及び「ＰＦＰＡＥ」がある。
【００７２】
ＰＦＰＥは、中性の非イオン性基（特に非イオン性末端基）のみを有することが知られている。
【００７３】
過フッ素化ポリエーテルの概説は、「Ｍｏｄｅｒｎ  Ｆｌｕｏｒｏｐｏｌｙｍｅｒｓ」，ｅｄｉｔｅｄ  ｂｙ  Ｊｏｈｎ  Ｓｃｈｅｉｒｓ，Ｗｉｌｅｙ  Ｓｅｒｉｅｓ  ｉｎ  Ｐｏｌｙｍｅｒ  Ｓｃｉｅｎｃｅ，Ｊｏｈｎ  Ｗｉｌｅｙ  ＆  Ｓｏｎｓ（Ｃｈｉｃｈｅｓｔｅｒ，Ｎｅｗ  Ｙｏｒｋ，Ｗｉｅｎｈｅｉｍ，Ｂｒｉｓｂａｎｅ，Ｓｉｎｇａｐｏｒｅ，Ｔｏｒｏｎｔｏ），１９９７，Ｃｈａｐｔｅｒ  ２４：Ｐｅｒｆｌｕｏｒｏｐｏｌｙｅｔｈｅｒｓ（Ｓｙｎｔｈｅｓｉｓ，Ｃｈａｒａｃｔｅｒｉｚａｔｉｏｎ  ａｎｄ  Ａｐｐｌｉｃａｔｉｏｎｓ）に記載されている。上記文献の開示内容は、この参照によって本願に援用する。
【００７４】
しかしながら、本発明に使用するイオン性ＰＦＰＥ等のイオン性フルオロポリエーテルは、イオン性基を含む点においてそのような中性ＰＦＰＥとは異なる。
【００７５】
通常、イオン性フルオロポリエーテル分子は、イオン性フルオロポリエーテル構造の骨格の両端に２つの末端基を含む。
【００７６】
通常、イオン性フルオロポリエーテル分子に存在するイオン性基は、これらの末端基を構成するか、これらの末端基に結合している。
【００７７】
イオン性フルオロポリエーテルは、末端基反応によって非イオン性フルオロポリエーテルを変性することによって得ることができる。そのような化合物は、例えば、Ｆｌｕｏｒｏｌｉｎｋ（登録商標）（Ｓｏｌｖａｙ  Ｓｏｌｅｘｉｓ社）として市販されている。
【００７８】
イオン性フルオロポリエーテル又はその前駆体の実施形態を以下に記載する。
【００７９】
（ａ）以下の基から選択される末端基を含むパーフルオロポリエーテル（ＰＦＰＥ）：
−（Ｏ）ｎ−（ＣＲ１Ｒ２）ｍ−Ｘ
式中、
Ｒ１＝Ｈ、Ｆ、Ｃｌ、Ｂｒ又はＩ；
Ｒ２＝Ｈ、Ｆ、Ｃｌ、Ｂｒ又はＩ；
Ｘ＝ＣＯＯＨ、ＳＯ２ＯＨ又はＯＰＯ（ＯＨ）２；
ｎ＝０又は１；
ｍ＝０〜１０。
【００８０】
ただし、末端基に隣接して以下の基が存在していてもよい。
−ＣＦＨ−
−（ＣＨ２）ｎ−（ｎ＝１〜１０）
−（ＯＣＨ２）ｎ−（ｎ＝１〜１０）
−（ＯＣＨ２ＣＨ２）ｎ−（ｎ＝１〜１０）
イオン性フルオロポリエーテルが非イオン性末端基を含む場合、非イオン性末端基は通常は−ＯＣＦ３、−ＯＣ２Ｆ５、−ＯＣ３Ｆ７等の基である。
【００８１】
ただし、非イオン性末端基は、以下の基から選択されてもよい。
−（Ｏ）ｎ−（ＣＲ１Ｒ２）ｍ−ＣＲ３Ｒ４Ｒ５
式中、
Ｒ１＝Ｈ、Ｆ、Ｃｌ、Ｂｒ又はＩ；
Ｒ２＝Ｈ、Ｆ、Ｃｌ、Ｂｒ又はＩ；
Ｒ３＝Ｈ、Ｆ、Ｃｌ、Ｂｒ又はＩ；
Ｒ４＝Ｈ、Ｆ、Ｃｌ、Ｂｒ又はＩ；
Ｒ５＝Ｈ、Ｆ、Ｃｌ、Ｂｒ、Ｉ、アルキル又はアリール；
ｎ＝０又は１；
ｍ＝０〜１０。
【００８２】
また、Ｈ、Ｃｌ、Ｂｒ又はＩラジカルを含む基等の非過フッ素化末端基が存在していてもよい。
【００８３】
非過フッ素化末端基の例としては、以下の構造が挙げられる。
−ＣＦ２Ｒ６（Ｒ６＝Ｈ、Ｃｌ、Ｂｒ又はＩ）
−ＣＦＲ７−ＣＦ３（Ｒ７＝Ｈ、Ｃｌ、Ｂｒ又はＩ）
−（Ｏ）ｎ−（ＣＲ１Ｒ２）ｍ−ＣＲ３Ｒ４Ｒ５で表される末端基は、以下の基の組み合わせから選択されてもよい。
−ＯＣＦ３；−ＯＣ２Ｆ５；−ＯＣ３Ｆ７；−ＯＣ４Ｆ９；−ＯＣ５Ｆ１１；−ＯＣ６Ｆ１３；−ＯＣ７Ｆ１５；−ＯＣ８Ｆ１７；−ＯＣ９Ｆ１９；−ＯＣ１０Ｆ２１；
−ＯＣＦ２Ｈ；−ＯＣ２Ｆ４Ｈ；−ＯＣ３Ｆ６Ｈ；−ＯＣ４Ｆ８Ｈ；−ＯＣ５Ｆ１０Ｈ；−ＯＣ６Ｆ１２Ｈ；−ＯＣ７Ｆ１４Ｈ；−ＯＣ８Ｆ１６Ｈ；−ＯＣ９Ｆ１８Ｈ；−ＯＣ１０Ｆ２０Ｈ；
−ＯＣＦ２Ｃｌ；−ＯＣ２Ｆ４Ｃｌ；−ＯＣ３Ｆ６Ｃｌ；−ＯＣ４Ｆ８Ｃｌ；−ＯＣ５Ｆ１０Ｃｌ；−ＯＣ６Ｆ１２Ｃｌ；−ＯＣ７Ｆ１４Ｃｌ；−ＯＣ８Ｆ１６Ｃｌ；−ＯＣ９Ｆ１８Ｃｌ；−ＯＣ１０Ｆ２０Ｃｌ；
−ＯＣＦ２Ｂｒ；−ＯＣ２Ｆ４Ｂｒ；−ＯＣ３Ｆ６Ｂｒ；−ＯＣ４Ｆ８Ｂｒ；−ＯＣ５Ｆ１０Ｂｒ；−ＯＣ６Ｆ１２Ｂｒ；−ＯＣ７Ｆ１４Ｂｒ；−ＯＣ８Ｆ１６Ｂｒ；−ＯＣ９Ｆ１８Ｂｒ；−ＯＣ１０Ｆ２０Ｂｒ；
−ＯＣＦ２Ｉ；−ＯＣ２Ｆ４Ｉ；−ＯＣ３Ｆ６Ｉ；−ＯＣ４Ｆ８Ｉ；−ＯＣ５Ｆ１０Ｉ；−ＯＣ６Ｆ１２Ｉ；−ＯＣ７Ｆ１４Ｉ；−ＯＣ８Ｆ１６Ｉ；−ＯＣ９Ｆ１８Ｉ；−ＯＣ１０Ｆ２０Ｉ；
−ＯＣＦ１Ｈ２；−ＯＣ２Ｆ３Ｈ２；−ＯＣ３Ｆ５Ｈ２；−ＯＣ４Ｆ７Ｈ２；−ＯＣ５Ｆ９Ｈ２；−ＯＣ６Ｆ１１Ｈ２；−ＯＣ７Ｆ１３Ｈ２；−ＯＣ８Ｆ１５Ｈ２；−ＯＣ９Ｆ１７Ｈ２；−ＯＣ１０Ｆ１９Ｈ２；
−ＯＣＦＣｌ２；−ＯＣ２Ｆ３Ｃｌ２；−ＯＣ３Ｆ５Ｃｌ２；−ＯＣ４Ｆ７Ｃｌ２；−ＯＣ５Ｆ９Ｃｌ２；−ＯＣ６Ｆ１１Ｃｌ２；−ＯＣ７Ｆ１３Ｃｌ２；−ＯＣ８Ｆ１５Ｃｌ２；−ＯＣ９Ｆ１７Ｃｌ２；−ＯＣ１０Ｆ１９Ｃｌ２；
−ＯＣＦ１Ｂｒ２；−ＯＣ２Ｆ３Ｂｒ２；−ＯＣ３Ｆ５Ｂｒ２；−ＯＣ４Ｆ７Ｂｒ２；−ＯＣ５Ｆ９Ｂｒ２；−ＯＣ６Ｆ１１Ｂｒ２；−ＯＣ７Ｆ１３Ｂｒ２；−ＯＣ８Ｆ１５Ｂｒ２；−ＯＣ９Ｆ１７Ｂｒ２；−ＯＣ１０Ｆ１９Ｂｒ２；
−ＯＣＦ１Ｉ２；−ＯＣ２Ｆ３Ｉ２；−ＯＣ３Ｆ５Ｉ２；−ＯＣ４Ｆ７Ｉ２；−ＯＣ５Ｆ９Ｉ２；−ＯＣ６Ｆ１１Ｉ２；−ＯＣ７Ｆ１３Ｉ２；−ＯＣ８Ｆ１５Ｉ２；−ＯＣ９Ｆ１７Ｉ２；−ＯＣ１０Ｆ１９Ｉ２；
−ＣＦ３；−Ｃ２Ｆ５；−Ｃ３Ｆ７；−Ｃ４Ｆ９；−Ｃ５Ｆ１１；−Ｃ６Ｆ１３；−Ｃ７Ｆ１５；−Ｃ８Ｆ１７；−Ｃ９Ｆ１９；−Ｃ１０Ｆ２１；
−ＣＦ２Ｈ；−Ｃ２Ｆ４Ｈ；−Ｃ３Ｆ６Ｈ；−Ｃ４Ｆ８Ｈ；−Ｃ５Ｆ１０Ｈ；−Ｃ６Ｆ１２Ｈ；−Ｃ７Ｆ１４Ｈ；−Ｃ８Ｆ１６Ｈ；−Ｃ９Ｆ１８Ｈ；−Ｃ１０Ｆ２０Ｈ；
−ＣＦ２Ｃｌ；−Ｃ２Ｆ４Ｃｌ；−Ｃ３Ｆ６Ｃｌ；−Ｃ４Ｆ８Ｃｌ；−Ｃ５Ｆ１０Ｃｌ；−Ｃ６Ｆ１２Ｃｌ；−Ｃ７Ｆ１４Ｃｌ；−Ｃ８Ｆ１６Ｃｌ；−Ｃ９Ｆ１８Ｃｌ；−Ｃ１０Ｆ２０Ｃｌ；
−ＣＦ２Ｂｒ；−Ｃ２Ｆ４Ｂｒ；−Ｃ３Ｆ６Ｂｒ；−Ｃ４Ｆ８Ｂｒ；−Ｃ５Ｆ１０Ｂｒ；−Ｃ６Ｆ１２Ｂｒ；−Ｃ７Ｆ１４Ｂｒ；−Ｃ８Ｆ１６Ｂｒ；−Ｃ９Ｆ１８Ｂｒ；−Ｃ１０Ｆ２０Ｂｒ；
−ＣＦ２Ｉ；−Ｃ２Ｆ４Ｉ；−Ｃ３Ｆ６Ｉ；−Ｃ４Ｆ８Ｉ；−Ｃ５Ｆ１０Ｉ；−Ｃ６Ｆ１２Ｉ；−Ｃ７Ｆ１４Ｉ；−Ｃ８Ｆ１６Ｉ；−Ｃ９Ｆ１８Ｉ；−Ｃ１０Ｆ２０Ｉ；
−ＣＦ１Ｈ２；−Ｃ２Ｆ３Ｈ２；−Ｃ３Ｆ５Ｈ２；−Ｃ４Ｆ７Ｈ２；−Ｃ５Ｆ９Ｈ２；−Ｃ６Ｆ１１Ｈ２；−Ｃ７Ｆ１３Ｈ２；−Ｃ８Ｆ１５Ｈ２；−Ｃ９Ｆ１７Ｈ２；−Ｃ１０Ｆ１９Ｈ２；
−ＣＦＣｌ２；−Ｃ２Ｆ３Ｃｌ２；−Ｃ３Ｆ５Ｃｌ２；−Ｃ４Ｆ７Ｃｌ２；−Ｃ５Ｆ９Ｃｌ２；−Ｃ６Ｆ１１Ｃｌ２；−Ｃ７Ｆ１３Ｃｌ２；−Ｃ８Ｆ１５Ｃｌ２；−Ｃ９Ｆ１７Ｃｌ２；−Ｃ１０Ｆ１９Ｃｌ２；
−ＣＦ１Ｂｒ２；−Ｃ２Ｆ３Ｂｒ２；−Ｃ３Ｆ５Ｂｒ２；−Ｃ４Ｆ７Ｂｒ２；−Ｃ５Ｆ９Ｂｒ２；−Ｃ６Ｆ１１Ｂｒ２；−Ｃ７Ｆ１３Ｂｒ２；−Ｃ８Ｆ１５Ｂｒ２；−Ｃ９Ｆ１７Ｂｒ２；−Ｃ１０Ｆ１９Ｂｒ２；
−ＣＦ１Ｉ２；−Ｃ２Ｆ３Ｉ２；−Ｃ３Ｆ５Ｉ２；−Ｃ４Ｆ７Ｉ２；−Ｃ５Ｆ９Ｉ２；−Ｃ６Ｆ１１Ｉ２；−Ｃ７Ｆ１３Ｉ２；−Ｃ８Ｆ１５Ｉ２；−Ｃ９Ｆ１７Ｉ２；−Ｃ１０Ｆ１９Ｉ２
【００８４】
本発明に好適なイオン性フルオロポリエーテルの市販品としては、例えば、Ｆｏｍｂｌｉｎ（登録商標）（Ｓｏｌｖａｙ  Ｓｏｌｅｘｉｓ社）、Ｆｌｕｏｒｏｌｉｎｋ（登録商標）（Ｓｏｌｖａｙ  Ｓｏｌｅｘｉｓ社）、Ｋｒｙｔｏｘ（登録商標）（ＤｕＰｏｎｔ社）、Ｄｅｍｎｕｍ（登録商標）（ダイキン工業株式会社）が挙げられる。これらの化合物は、実質的に純粋な形態で入手することができ、水の中でマイクロエマルションとして供給されている場合もある（例えば、Ｆｏｍｂｌｉｎ（登録商標）ＦＥ  ２０Ｃ又はＦｏｍｂｌｉｎ（登録商標）ＦＥ  ２０  ＥＧ）。
【００８５】
市販されている好適なイオン性フルオロポリエーテル構造を以下に記載する。
Ｆｌｕｏｒｏｌｉｎｋ（登録商標）Ｃ及びＦｌｕｏｒｏｌｉｎｋ（登録商標）Ｃ  １０：
ＨＯＯＣ−ＣＦ２−（ＯＣＦ２ＣＦ２）ｎ−（ＯＣＦ２）ｍ−Ｏ−ＣＦ２−ＣＯＯＨ（式中、ｍ＋ｎ＝８〜４５、ｍ／ｎ＝２０〜１０００）
Ｆｌｕｏｒｏｌｉｎｋ（登録商標）Ｆ  １０：
ＰＯ（ＯＨ）３−ｙ（ＥｔＯ）ｘ］ｙ−ＣＨ２−ＣＦ２−（ＯＣＦ２ＣＦ２）ｎ−（ＯＣＦ２）ｍ−Ｏ−ＣＦ２−ＣＨ２（ＥｔＯ）ｘ］ｙＰＯ（ＯＨ）３−ｙ（式中、ｍ＋ｎ＝８〜４５、ｍ／ｎ＝２０〜１０００）
Ｋｒｙｔｏｘ（登録商標）１５７  ＦＳＬ：
Ｆ−［ＣＦ（ＣＦ３）ＣＦ２Ｏ］ｎ−ＣＦ（ＣＦ３）−ＣＯＯＨ（式中、ｎ＝〜１４（Ｍｎ＝２５００）
Ｋｒｙｔｏｘ（登録商標）１５７  ＦＳＭ（Ｍｎ＝３５００〜４０００）及びＫｒｙｔｏｘ（登録商標）１５７  ＦＳＨ（Ｍｎ＝７０００〜７５００）を含む。
Ｄｅｍｎｕｍ（登録商標）ＳＨ：
ＣＦ３−ＣＦ２−ＣＦ２−Ｏ−（ＣＦ２−ＣＦ２−ＣＦ２Ｏ）ｍ−ＣＦ２−ＣＦ２ＣＯＯＨ（分子量：３５００）
【００８６】
イオン性フルオロポリエーテル又はその前駆体を含む成分は、６０℃において約５ｍＰａｓ〜約１，０００，０００ｍＰａｓ、約１０ｍＰａｓ〜約５００，０００ｍＰａｓ又は好ましくは約３０ｍＰａｓ〜約５０，０００ｍＰａｓの粘度を有する粘性の液体であってもよい。
【００８７】
イオン性フッ素ポリマーは、非水溶性であってもよい。
【００８８】
通常、イオン性フッ素ポリマーは、非水溶性であってもよいオリゴマー及び／又はコロイドである。レーザー散乱法（米国特許第７，０９４，８５１号）によって測定した、水中に分散したオリゴマー及び／又はコロイドの平均粒径は、通常は１〜２００ｎｍである。
【００８９】
「対イオン剤」という用語は、イオン性フッ素ポリマーのイオン性基の電荷とは反対のイオン電荷を有する化合物を意味する。本発明において、対イオン剤は、表面荷電ナノ粒子を含むか、表面荷電ナノ粒子からなる。
【００９０】
対イオン剤とイオン性フッ素ポリマーを混合すると、以下に詳述するように、イオン性フッ素ポリマーのイオン性基の電荷が対イオン剤の電荷によって少なくとも部分的に平衡を保たれた錯体が形成される。そのような錯体（イオン性フッ素ポリマーの電荷が対イオン剤によって平衡を保たれた錯体）は、通常は、コーティング全体に及ぶイオン性フッ素ポリマー分子と対イオン剤種のネットワークであり、コーティングは架橋されているとみなすことができる。
【００９１】
本発明の対イオン剤は、導電性ポリマーのナノ粒子等の表面荷電ナノ粒子を含む。
【００９２】
一実施形態では、本発明の対イオン剤は、導電性ポリマーのナノ粒子等の表面荷電ナノ粒子からなる。
【００９３】
表面荷電ナノ粒子の多重荷電により、イオン性フッ素ポリマーとの複数の相互作用点を有する錯体が形成され、安定したコーティングが得られる。
【００９４】
そのようなナノ粒子の例としては、コロイド有機塩、有機コロイドポリマー、ポリスチレンスルホン酸塩、染料、インク及び導電性ポリマー（ＩＰＣ）のナノ粒子が挙げられる。
【００９５】
荷電されていないナノ粒子には、カチオン性高分子電解質（例えば、ポリエチレンイミン（ＰＥＩ））等の高分子電解質をコーティングすることによって表面電荷を付与することができる。
【００９６】
カルボン酸、硫酸塩、リン酸塩、シラン、ジオール、ポリオール等の有機化合物による処理によってナノ粒子が表面官能基を含む場合には、例えば、カチオン性高分子電解質を使用してナノ粒子をアニオン性荷電フッ素ポリマーに結合させることができる。
【００９７】
通常、表面荷電ナノ粒子は、単一分子、コロイド、オリゴマー及び／又はポリマーの非水溶性有機分子である。
【００９８】
一実施形態では、液体中に分散した表面荷電ナノ粒子の大きさは５〜５００ｎｍであり、別の実施形態では、１０〜２００ｎｍであり、さらに別の実施形態では、２０〜１００ｎｍである。
【００９９】
水等の液体中に分散した表面荷電ナノ粒子の粒径は、レーザードップラー法によって測定することができる。例えば、Ｏｒｍｅｃｏｎ（商標）（ポリアニリン分散液）は、レーザードップラー法によって測定した１０〜５０ｎｍの粒径を有する粒子として入手することができる。
【０１００】
一実施形態では、表面荷電ナノ粒子は、導電性ポリマーを含むか、導電性ポリマーからなる。
【０１０１】
「導電性ポリマー（ｉｎｔｒｉｎｓｉｃａｌｌｙ  ｃｏｎｄｕｃｔｉｖｅ  ｐｏｌｙｍｅｒ（ＩＣＰ））」という用語は、二重結合又は三重結合等の多重共役結合系及び電子供与体又は電子受容体ドーパントでドープされた芳香環を含み、４インラインプローブ法（ｆｏｕｒ−ｉｎｌｉｎｅ  ｐｒｏｂｅ  ｍｅｔｈｏｄ）による少なくとも約１０−６Ｓ／ｃｍの導電率を有する電荷移動錯体を形成する有機ポリマーを意味する。
【０１０２】
ドーパントは、ＩＣＰに対する電荷平衡化対イオンとして機能すると共にＩＣＰを水中に分散させる。
【０１０３】
通常、ドーパントは、単イオン、アニオン性界面活性剤、または、ポリアクリル酸、ポリスチレンスルホン酸及びそれらの誘導体又はそれらの組み合わせを含むアニオン高分子電解質、等のアニオン性水溶性材料である。
【０１０４】
ＩＣＰの例としては、ポリアニリン、置換ポリアニリン、ポリピロール、置換ポリピロール、ポリアセチレン、置換ポリアセチレン、ポリチオフェン、置換ポリチオフェン、ポリパラフェニレン及び置換ポリ（パラ）パラフェニレン等のポリフェニレン、ポリアジン、置換ポリアジン、ポリパラフェニレンスルフィド、置換ポリパラフェニレンスルフィド、それらの混合物及び／又はコポリマーが挙げられる。
【０１０５】
市販の導電性ポリマーの例としては、ポリ（３，４−エチレンジオキシチオフェン）（ＰＥＤＯＴ）（Ｈ．Ｃ．Ｓｔａｒｃｋ社、Ｃｌｅｖｉｏｓ（商標）Ｐ又はＰＨ（以前の名称はＢａｙｔｒｏｎ（登録商標）、Ｂａｙｔｒｏｎ（登録商標）−Ｐ又は−ＰＨ））が挙げられる。また、ポリチエノチオフェン等の置換ポリチオフェン、ポリアニリン（Ｃｏｖｉｏｎ  Ｏｒｇａｎｉｃ  Ｓｅｍｉｃｏｎｄｕｃｔｏｒｓ社（フランクフルト）及びＯｒｍｅｃｏｎ（商標）（Ａｍｍｅｒｓｂｅｋ））、ポリピロール（Ｓｉｇｍａ  Ａｌｄｒｉｃｈ社（ミズーリ州セントルイス））、ポリアセチレン及びそれらの組み合わせも例として挙げられる。ドーピング系を含む、ポリアセチレン、ポリ（Ｎ−置換ピロール）、ポリ（Ｎ−置換アニリン）、ポリ（パラフェニレン）、ポリ（フェニレンスルフィド）も導電性ポリマーとして使用することができる。
【０１０６】
対イオン剤として導電性ポリマーを使用することにより、優れた通気性を有するコーティングが得られ、細孔の外側及び内側表面をコーティングしたり、非常に薄いコーティングを基材（特にフッ素ポリマー基材）に形成するために特に有利である。
【０１０７】
また、対イオン剤として導電性ポリマーを使用することにより、帯電防止性、難燃性及び通気性のバランスが優れたコーティングを製造することができる。
【０１０８】
また、導電性ポリマーを使用することにより、非常に優れた密着性を有する帯電防止コーティングを得ることができる。さらに、導電性ポリマーは撥油性コーティングに使用することができる。
【０１０９】
導電性ポリマーは、水系分散液又は有機組成物内に安定化させた小さなナノ粒子として利用することができる。
【０１１０】
一実施形態では、ナノ粒子である［ポリ（３，４−エチレンジオキシチオフェン）ポリ（スチレンスルホネート）］導電性ポリマー（例えば、Ｃｌｅｖｉｏｓ（商標）Ｐ又はＰＨ（以前の名称はＢａｙｔｒｏｎ（登録商標）Ｐ又はＰＨ）））の水系分散液を使用する。
【０１１１】
一実施形態では、膨潤状態にある分散ナノ粒子の大きさは５〜５００ｎｍであり、別の実施形態では、１０〜２００ｎｍであり、さらに別の実施形態では、２０〜１００ｎｍである。
【０１１２】
導電性ポリマーの分散ナノ粒子の粒径は、レーザードップラー法によって測定することができる。例えば、Ｏｒｍｅｃｏｎ（商標）（ポリアニリン分散液）は、レーザードップラー法によって測定した１０〜５０ｎｍの粒径を有する粒子として入手することができる。
【０１１３】
一実施形態では、分散ナノ粒子の平均粒径は５〜５００ｎｍであり、別の実施形態では、１０〜２００ｎｍであり、さらに別の実施形態では、２０〜１００ｎｍである。
【０１１４】
導電性ポリマーの分散ナノ粒子の平均膨潤粒径は超遠心分離法によって測定することができる。例えば、Ｃｌｅｖｉｏｓ（商標）Ｐ（以前の名称はＢａｙｔｒｏｎ（登録商標）Ｐ）の平均膨潤粒径は超遠心分離法によって測定されており、Ｓ．Ｋｉｒｃｈｍｅｙｅｒ，Ｋ．Ｒｅｕｔｅｒ，Ｊ．Ｍａｔｅｒ．Ｃｈｅｍ．，２００５，１５，２０７７−２０８８に報告されている。
【０１１５】
最終的なコーティング内には、イオン性フッ素ポリマーと対イオン剤は錯体として存在する。
【０１１６】
一実施形態では、対イオン剤又はその前駆体の量は、対イオン剤の量が、最終的なコーティング内に存在するイオン性フッ素ポリマーのイオン性基の量に対して、０．０５〜１．０電荷当量（ｃｈａｒｇｅ  ｅｑｕｉｖａｌｅｎｔ）、別の実施形態では０．１〜０．９９電荷当量、別の実施形態では０．１５〜０．９９電荷当量、別の実施形態では０．２〜０．９９電荷当量、さらに別の実施形態では０．５超〜０．９９電荷当量となるように選択される。
【０１１７】
すなわち、これらの実施形態では、最終的なコーティング内のイオン性フッ素ポリマーのイオン電荷のそれぞれ５〜１００％、１０〜９９％、１５〜９９％、２０〜９９％又は５０％超〜９９％が、導電性ポリマーのイオン電荷によって均衡を保たれており、従って、これらの実施形態では、最終的なコーティング内のイオン性フッ素ポリマーのそれぞれ５〜１００％、１０〜９９％、１５〜９９％、２０〜９９％又は５０％超〜９９％が導電性ポリマーによって架橋されており、錯体として存在する。
【０１１８】
対イオン剤の量が少な過ぎると、イオン性フッ素ポリマーコーティングの大部分の水膨潤性が比較的高くなる場合がある。これにより、表面が親水性になる場合がある。対イオン剤の量が多過ぎると、遊離対イオン剤が架橋に寄与することなくアイオノマーのポリマー鎖によって埋められ、コーティングが溶出性を示し、コーティングが親水性を示す場合がある。
【０１１９】
導電性ポリマーの量は、電荷平衡が５〜１００％、１０〜９９％、１５〜９９％、２０〜９９％又は５０％超〜９９％となり、帯電防止性、難燃性、通気性、化学的耐性及び機械的特性を含む特性のバランスを有するコーティングを製造することができるように選択する。
【０１２０】
最終的なコーティング内のイオン性フッ素ポリマーのイオン電荷の５０％超が対イオン剤のイオン電荷によって均衡を保たれ、架橋されていれば、水の取込み及び膨潤を大幅に減少させることができる。
【０１２１】
イオン性フッ素ポリマーと表面荷電ナノ粒子が錯体を形成するため、コーティングは、比較的高い導電率を有すると共に比較的低いプロトン導電性を有する。
【０１２２】
本発明の物品におけるコーティングは、外部コーティング（実質的に連続する層として存在するコーティング（「モノリシックコーティング」）又は、例えば、基材の外表面上のドット状パターン等の非連続パターンを有するコーティング）及び／又は内部コーティング（多孔性基材の細孔の内面及び外面に存在するが、それらを閉塞しないコーティング）であってもよい。
【０１２３】
また、コーティングは、多孔性基材の細孔に完全に充填されていてもよい（すなわち、基材に完全に吸収され、細孔を閉塞していてもよい）。
【０１２４】
外部コーティング（例えば、モノリシックコーティング）は、基材の片面又は両面に設けられていてもよい。
【０１２５】
モノリシックコーティングは、
ａ）２つの基材（例えば、２つの微細孔膜又は１つの微細孔膜と１つの織物層）間の中間層、又は
ｂ）基材の多重被覆層の一部（例えば、２つのコーティング間の層又は最外面のトップコーティング）を形成していてもよい。
【０１２６】
図１は、基材２０の外表面上に層として設けられたモノリシックコーティング３０の模式図を示す。
【０１２７】
モノリシックコーティングは通常気密性を有するため、多孔性基材の場合には、コーティングされた物品内の空気の流れはモノリシックコーティングによって妨げられる。「気密層」及び「空気の流れを妨げる」とは、実験部分に記載したガーレー（Ｇｕｒｌｅｙ）試験によって測定した場合に少なくとも２分間にわたって空気の流れが観察されないことを意味する。
【０１２８】
一実施形態では、最終的なモノリシックコーティングの厚みは０．０５〜２５μｍである。当業者は、上記範囲内において用途に最も適した厚みを決定することができるだろう。
【０１２９】
コーティングされた基材の特性（例えば、ＭＶＴＲと帯電防止性、ＭＶＴＲと撥油性、ＭＶＴＲと難燃性）の優れたバランスを得るために、モノリシックコーティングの厚みは０．０７５〜２５μｍとすることができる。
【０１３０】
コーティングが０．０５μｍよりも薄い場合には、コーティングの耐久性が低下する場合がある。
【０１３１】
一実施形態では、基材上の最終的なコーティングのレイダウン（ｌａｙｄｏｗｎ）は、基材の外表面に対して０．１〜１０ｇ／ｍ２である。
【０１３２】
例えば、ｅＰＴＦＥ膜上のモノリシックコーティングの最小レイダウンは通常は０．３ｇ／ｍ２である。
【０１３３】
レイダウンとコーティングの厚みは耐久性と通気性（ＭＶＴＲ）に影響を与えるため、用途に応じて調節しなければならない。
【０１３４】
モノリシックコーティングが設けられた多孔性基材（ｅＰＴＦＥフィルム等）の通気性又は水蒸気透過率はＭＶＴＲ値によって特徴付けられる。通常、多孔性膜上にモノリシックコーティングを有する基材、特にｅＰＴＦＥ基材のＭＶＴＲは２５，０００ｇ／ｍ２／２４ｈを超える。一実施形態では、ＭＶＴＲは４０，０００ｇ／ｍ２／２４ｈに調節し、別の実施形態では、ＭＶＴＲは６０，０００ｇ／ｍ２／２４ｈを超える。
【０１３５】
本発明のコーティングされた物品のＭＶＴＲは、低い相対湿度においても高いままである。
【０１３６】
多孔性基材３０の細孔２０の内表面及び外表面に存在する内部コーティングの模式図を図１ｂに示す。
【０１３７】
そのような内部コーティングは、通気性コーティング（すなわち、コーティングは、細孔を閉塞することなく、基材の細孔の内表面及び外表面に存在する）である。
【０１３８】
空気の流れを妨げるモノリシックコーティングが基材にさらに設けられていない場合には、内部コーティングにより、コーティング後に通気性多孔性基材が得られる。通気性とは、後述するガーレー試験によって測定した場合の材料の所定領域を通過する空気の体積によって決定される。内部コーティングにより、薄膜等の微孔性基材上に機能性表面を有する通気性骨格を作製することができる。
【０１３９】
一実施形態では、内部コーティングの厚みは０．０５μｍよりも大きい。
【０１４０】
内部コーティングは、５００ｎｍ未満の厚みを有するように非常に薄い基材に設けることができ、２５０ｎｍ未満の厚みを有するように非常に薄い基材に設けることもできる。
【０１４１】
また、内部コーティングは、ｅＰＴＦＥ等の微細孔膜をコーティングするために設けることができる。内部コーティングの場合には、ｅＰＴＦＥの平均細孔径は０．０５〜１５μｍであってもよく、別の実施形態では０．１〜１０μｍであってもよい。
【０１４２】
別の実施形態では、全ての細孔にコーティング材料が完全に充填され（完全に吸収され）、細孔が閉塞されるように、コーティングを多孔性基材上に形成する。
【０１４３】
完全に吸収されるコーティングは、主として非常に薄い基材に設けられる。従って、完全に吸収されるコーティングは、２５μｍ以下の厚みで基材に設けるか、１５μｍ以下の厚みで基材に設けることができる。これらの完全に吸収された物品を積層することにより、より厚い構造を作製することができる。
【０１４４】
なお、１以上のモノリシックコーティングと、内部コーティング又は完全に吸収されるコーティングとを、ａ）同時及び／又はｂ）段階的に基材に設けることができる。例えば、多孔性基材は、少なくとも１つの外表面にモノリシックコーティングを有し、細孔内に内部コーティングを有することができる。
【０１４５】
本発明に係るモノリシックコーティングにより、Ｚ−試験によって試験を行った場合に、コーティングが、一実施形態では３００Ｎ／６４５ｍｍ２を超え、別の実施形態では５００Ｎ／６４５ｍｍ２を超える基材に対する優れた密着強度を有する物品を製造することができる。３００／６４５ｍｍ２又は５００Ｎ／６４５ｍｍ２を超える高い密着性レベルは、基材がｅＰＴＦＥであっても得ることができる。
【０１４６】
コーティングされたポリマー基材の親水性及び疎水性は、対イオン剤及びイオン性フッ素ポリマーを選択することによって容易に設定することができ、成分を単独で使用した場合とは大きく異なる。例えば、表面にコーティングされた導電性ポリマーを使用する従来技術では、水によって容易に湿潤する親水性表面が得られる。一方、本発明では、例えば、フルオロアイオノマーの対イオン剤として導電性ポリマーを使用することにより、表面の疎水性が高まる。
【０１４７】
本発明により、向上した油等級を有する撥油性物品を製造することができる。油等級（ＡＡＴＣＣ試験法１１８−２０００）は、多孔性表面が油をはじく度合いを示す。油等級が高い程、油を強くはじく。通常、撥油性物品は、２以上又は４以上の油等級（すなわち、物品の表面におけるコーティングが、好ましくは３０ｍＮ／ｍ（油等級２）より高い表面張力又は２５ｍＮ／ｍ（油等級４）より高い表面張力であらゆる液体をはじく）によって特徴付けられる。
【０１４８】
一実施形態では、本発明に係るモノリシックコーティングは、２３ｍＮ／ｍよりも高い表面張力であらゆる液体をはじく。
【０１４９】
一実施形態では、モノリシックコーティングは、Ｓｕｔｅｒ試験（０．２バールの水圧で６０秒間）に合格する。
【０１５０】
錯体の形成と成膜性に加えて、イオン性フッ素ポリマーのイオン性基は、導電性ポリマーのための不揮発性・非浸出性・溶媒安定性ドーパントとして機能する。ドーパントが存在しない場合には、ＩＣＰは経時的に導電性を失う。
【０１５１】
本発明により、一実施形態では１０１１Ω／□未満、別の実施形態では１０９Ω／□未満、さらに別の実施形態では１０４〜１０８Ω／□未満の表面抵抗値を有するコーティングを製造することができる。
【０１５２】
ＤＩＮ  ＥＮ  １１４９−３に準拠して測定した電荷減衰時間（ｃｈａｒｇｅ  ｄｅｃａｙ  ｔｉｍｅ（ＣＤＴ））は、物品の帯電防止性を示す。２０％の相対湿度における本発明に係る物品のＣＤＴは、一実施形態では４秒未満、別の実施形態では１秒未満、別の実施形態では０．５秒未満、さらに別の実施形態では０．０１秒未満である。
【０１５３】
また、本発明により、コーティングされた基材が９０°以上の水接触角を有する物品を製造することができる。このような物品は疎水性であるとみなされる。イオン性フッ素ポリマー及び荷電ナノ粒子は水によって容易に湿潤することを考慮すると、これは驚くべき結果である。
【０１５４】
このようにして、予期せぬことに、イオン性フッ素ポリマーと導電性ポリマー等の荷電ナノ粒子の組み合わせにより、非常に低い表面エネルギーを有し、疎水性かつ撥油性を有する表面を得ることができることが判明した。この組み合わせは、錯体としてフッ素を豊富に含有する表面が形成されていることを示す。
【０１５５】
第１の工程においてイオン性フッ素ポリマーの前駆体で物品をコーティングし、第２の工程においてイオン交換反応を行うことにより、非導電性基材と、前記非導電性基材上に形成され、イオン性フッ素ポリマーと表面荷電ナノ粒子を含む対イオン剤を含むコーティングと、を含む物品を提供することができる。そのようなイオン交換反応及びその条件は当業者に周知である。
【０１５６】
一実施形態では、以下に記載する方法に従ってコーティングを製造する。第１の工程（工程ａ））において、上述した実施形態のいずれかにおける、イオン性フッ素ポリマー又はその前駆体と、表面荷電ナノ粒子又はその前駆体を含む対イオン剤の混合物を調製する。混合物が均一になる（全ての成分が均等に分散される）まで成分を混合する。第２の工程において、混合物を基材に塗布する。
【０１５７】
第１の工程で成分の混合物を調製し、その後の第２の工程で基材に混合物を塗布することにより、混合物並びに最終的なコーティングにおいて２つの成分が完全に均一かつ均等に分散されるように成分を十分に混合することができる。これは、コーティング及び得られる物品の優れた特性に寄与する。特に、予備混合工程により、コーティングは基材上で良好な耐久性を有し、成分、特に、例えば導電性ポリマーの表面荷電ナノ粒子は、水との接触及び／又は機械的摩耗によって容易に浸出することはない。
【０１５８】
工程ａ）における混合物は液体であってもよい。これは、成分の混合物が元々液体であるか、１又は全ての成分を溶媒に溶解、乳化又は分散させることによるものであってもよい。
【０１５９】
一実施形態では、液体としての成分の混合物は、２５℃において５０ｍＰａｓを超える粘度を有し、別の実施形態では６０ｍＰａｓを超える粘度を有し、さらに別の実施形態では７０ｍＰａｓを超える粘度を有する。
【０１６０】
イオン性フッ素ポリマーと対イオン剤を含むコーティング混合物は、約３５ｍＮ／ｍ未満、３０ｍＮ／ｍ未満又は２０ｍＮ／ｍ未満の表面張力を有することができる。
【０１６１】
通常、２成分錯体組成物は約３０ｍＮ／ｍ未満の表面張力を有することができる。
【０１６２】
イオン性フッ素ポリマーと対イオン剤の組成物がそのような低い表面張力を有することは、基材、特に、低い表面エネルギーを有するＰＴＦＥ等のフッ素ポリマーをコーティングする場合に有用である。ほとんどの用途において、コーティング添加剤は必要ではない。
【０１６３】
イオン性フッ素ポリマー又はその前駆体は、０．１〜１０重量％の濃度で混合物内に存在していてもよく、別の実施形態では、０．５〜５重量％の濃度で混合物内に存在していてもよい。
【０１６４】
上述したように、イオン性フッ素ポリマーと対イオン剤の前駆体は、簡単な化学反応によってイオン性フッ素ポリマー及び対イオン剤にそれぞれ転化させることができる化合物である。
【０１６５】
通常、本発明の方法の工程ａ）では、イオン性フッ素ポリマー及び／又は対イオン剤の前駆体の混合物を調製する。一実施形態では、得られた混合物を、前駆体のイオン性フッ素ポリマー及び対イオン剤への反応が混合物を基材に塗布する前に生じる条件に暴露する。
【０１６６】
この実施形態では、工程ｂ）で基材をコーティングする前に、混合物はイオン性フッ素ポリマー及び対イオン剤とそれらの前駆体を含む。
【０１６７】
例えば、−ＳＯ３−基を有するイオン性フッ素ポリマーの前駆体を１つの成分として使用して混合物を調製することができる。この前駆体では、これらの基は−ＳＯ３−基に共有結合する水素原子を有し、電荷を有していない。第２の成分として、塩であってもよい表面荷電ナノ粒子の前駆体を使用することができる。これらの成分は液体として大気温度で混合することができるが、前駆体は混合条件下で反応しない。
【０１６８】
この例では、前駆体間の反応が生じ、−ＳＯ３−基を有するイオン性フッ素ポリマー及び表面荷電ナノ粒子が形成される温度まで混合物を加熱することができる。
【０１６９】
ただし、イオン性フッ素ポリマー及び／又は対イオン剤の前駆体の混合物を基材に塗布することもできる。最終的なコーティングを得るためには、前駆体のイオン性フッ素ポリマー及び対イオン剤への反応が生じる条件に、混合物が塗布された基材を暴露する。
【０１７０】
イオン性フッ素ポリマーと対イオン剤を混合すると（前駆体から生成した場合又はイオン性フッ素ポリマーと対イオン剤をそのまま混合した場合のいずれか）、イオン性フッ素ポリマーの電荷が対イオン剤の電荷によって少なくとも部分的に均衡を保たれたイオン性フッ素ポリマーと対イオン剤の錯体が形成される。これにより、混合物中におけるイオン性フッ素ポリマー分子（又は少なくともそれらのイオン性基）と対イオン剤種の転位が生じ、イオン性フッ素ポリマー分子と対イオン剤種の架橋が生じる。低い表面エネルギー及び化学安定度等のフッ素ポリマーの基本的な材料特性は影響を受けない。
【０１７１】
従って、最終的なコーティング内には、イオン性フッ素ポリマーと対イオン剤は上述した錯体として存在する。
【０１７２】
通常、特にイオン性フッ素ポリマーと対イオン剤の錯体を含む混合物が溶媒を含んでいる場合には、基材上のイオン性フッ素ポリマーと対イオン剤の錯体を含む混合物は乾燥する。乾燥工程は、減圧、加熱、それらの組み合わせ等の公知の方法によって行うことができる。
【０１７３】
工程ｂ）で得られたコーティングは、１００〜２００℃、別の実施形態では１５０〜１９０℃、さらに別の実施形態では１６０〜１８０℃の温度に加熱することができる。
【０１７４】
温度が低過ぎると、製造時間が増加し、イオン性フッ素ポリマーの水和が生じる場合がある。温度が高過ぎると、分解（劣化）が開始する場合がある。
【０１７５】
以下、コーティングのいくつかの特定の実施形態について説明する。これらの実施形態のコーティングも本発明の一部である。特記しない場合には、混合物、成分及びコーティングの上記実施形態も以下の特定のコーティングの実施形態に当てはまる。
【０１７６】
第１の実施形態では、物品は、非導電性基材と、前記非導電性基材上に形成され、イオン性フッ素ポリマーと、特に導電性ポリマーの表面荷電ナノ粒子を含む対イオン剤と、必要に応じて別のカチオンと、を含むコーティングと、を含む。
【０１７７】
この実施形態では、物品の帯電防止性が向上する。特に驚くべきことに、この組み合わせにより、帯電防止性と通気性のバランスも得られる。
【０１７８】
第２の実施形態では、物品は、多孔質の非導電性基材と、前記非導電性基材上に形成され、イオン性フッ素ポリマーと、特に導電性ポリマーの表面荷電ナノ粒子を含む対イオン剤と、必要に応じて別のカチオンと、を含むモノリシックコーティングと、を含む。
【０１７９】
この実施形態では、帯電防止性、防水性及び良好な通気性のバランスが得られる。従って、この実施形態は衣類等の防水物品を提供するために特に好適である。良好な通気性は、低い相対湿度においても観察される。
【０１８０】
非常に通気性の高いモノリシックコーティングの厚みは、０．０５〜１５μｍ又は０．７５〜１２μｍであることができる。
【０１８１】
特定の理論に拘束されることを望むものではないが、ある程度の衣類内の水分の流れを得るために必要な温度及び湿度勾配は、コーティングの非常に小さな厚みと性質によって低下すると考えられる。
【０１８２】
非常に通気性の高いモノリシックコーティングの多孔性基材上のレイダウンは、０．３〜５．０ｇ／ｍ２又は０．５〜４．０ｇ／ｍ２であることができる。
【０１８３】
非常に通気性の高いモノリシックコーティングにより、２０，０００ｇ／ｍ２／２４ｈを超えるＭＶＴＲ値（Ｈｏｈｅｎｓｔｅｉｎ  Ｓｔａｎｄａｒｄ  Ｔｅｓｔ  Ｓｐｅｃｉｆｉｃａｔｉｏｎ  ＢＰＩ  １．４）を有する防水性の多孔性基材を提供することができる。ｅＰＴＦＥを基材として使用する場合には、８０，０００ｇ／ｍ２／２４ｈを超えるＭＶＴＲ値を得ることができる。同時に、Ｓｕｔｅｒ試験（０．２バールの水圧で６０秒間）にも合格する。
【０１８４】
第３の実施形態では、物品は、多孔質の非導電性基材と、前記非導電性基材上に形成され、イオン性フッ素ポリマーと、特に導電性ポリマーの表面荷電ナノ粒子を含む対イオン剤と、必要に応じて別のカチオンと、を含む内部コーティングと、を含む。
【０１８５】
この実施形態では、表面荷電ナノ粒子及び任意の別のカチオンは、ポリマー基材に埋め込まれている。微細孔膜の場合には、物品は通気性及び帯電防止性を有する。表面荷電ナノ粒子はマトリックスによって保護され、電荷の蓄積を防止する。基材上の帯電防止性・通気性コーティングにより、１秒未満の電荷減衰時間（ＤＩＮ  ＥＮ  １１４９−３に準拠して測定）を有する物品が得られる。物品は、静的保護作業衣として使用するか、電荷の蓄積を防止するために空気濾過又は通気用途において使用することができる。
【０１８６】
第４の実施形態では、物品は、多孔質の非導電性基材と、前記非導電性基材上に形成され、イオン性フッ素ポリマーと、特に導電性ポリマーの表面荷電ナノ粒子を含む対イオン剤と、必要に応じて別のカチオンと、を含む内部コーティングと、を含み、コーティングされた基材の油等級は１以上である。
【０１８７】
この実施形態では、非常に高い基材への密着性及び高い撥油性の良好なバランスを有するコーティングを提供することができる。本発明の本態様により、通気性膜を汚染物から長期にわたって保護することができる。汚染物質源は、油、ガソリン、汗、ローション及びその他の液体である。第４の実施形態に係る優れた性能は、水に対する接触角が９０°より高く、コーティングのＦ／Ｈ比が１以上であれば得ることができる。
【０１８８】
第５の実施形態では、物品は、多孔質の非導電性基材と、前記非導電性基材上に形成され、イオン性フッ素ポリマーと、特に導電性ポリマーの表面荷電ナノ粒子を含む対イオン剤と、必要に応じて別のカチオンと、を含むモノリシックコーティングと、を含む。
【０１８９】
第５の実施形態における基材のモノリシックコーティングが設けられた面の撥油性表面は、３０ｍＮ／ｍ未満又は２６ｍＮ／ｍ未満の表面張力の液体をはじく。
【０１９０】
この実施形態では、モノリシックコーティングが設けられた物品は、水蒸気透過率が非常に高く、２０，０００ｇ／ｍ２／２４ｈを超えるＭＶＴＲ値（Ｈｏｈｅｎｓｔｅｉｎ  Ｓｔａｎｄａｒｄ  Ｔｅｓｔ  Ｓｐｅｃｉｆｉｃａｔｉｏｎ  ＢＰＩ  １．４）を有するが、有害な有機物質及び微生物の透過を防止する選択性を有する。ｅＰＴＦＥを基材として使用する場合には、８０，０００ｇ／ｍ２／２４ｈを超えるＭＶＴＲ値を得ることができる。
【０１９１】
モノリシック層は、微生物、低エネルギー液体及び薬品に対するバリアを形成する。
【０１９２】
第６の実施形態では、物品は、非導電性基材と、前記非導電性基材上に形成され、イオン性フッ素ポリマーと、特に導電性ポリマーの表面荷電ナノ粒子を含む対イオン剤と、必要に応じて別のカチオンと、を含むコーティングと、を含み、コーティングは着色されている。
【０１９３】
この実施形態では、半透明であって、わずかに着色されたコーティングを得ることができる。この実施形態では、イオン性フッ素ポリマーはパーフルオロポリエーテル及び／又は過フッ素化アイオノマーであり、対イオン剤は、ポリチオフェン（青）、ポリアニリン（緑）及びポリピロール（黒／グレー）であってもよい。
【０１９４】
第７の実施形態では、物品は、非導電性基材と、前記非導電性基材上に形成され、イオン性フッ素ポリマーと、特に導電性ポリマーの表面荷電ナノ粒子を含む対イオン剤と、必要に応じて別のカチオンと、を含むコーティングと、を含み、対イオン剤は、抗菌活性を有するイオンをさらに含む。
【０１９５】
本願明細書において使用する「抗菌活性」という用語は、バクテリア、ウイルス、真菌類等の微生物を殺す活性を意味する。
【０１９６】
抗菌活性を有するイオンの例としては、Ａｇ、Ａｕ、Ｐｔ、Ｐｄ、Ｉｒ、Ｃｕ、Ｓｎ、Ｂｉ、Ｚｎイオン、カチオン性高分子電解質、Ｎ−アルキル化四級アンモニウムカチオン及びその誘導体、Ｎ−アルキル化４−ビニルピリジン、四級化エチレンイミン、四級化アクリル酸誘導体のポリマー及びそれらのコポリマー等の荷電有機種、双性イオン性化合物、有機カチオン種等のポリカチオンが挙げられる。
【０１９７】
そのようなコーティングを使用することにより、高い撥油性と共に抗菌性を付与することができる。これらのコーティングは、バイオフィルムの蓄積の防止及び／又はバイオフィルムの除去を可能とする。バイオフィルムは、保護・接着性マトリックスの排泄を特徴とする微生物の複雑な凝集物である。
【０１９８】
これらの実施形態は、物品の外面及び内面を細菌及び／又はバイオフィルムから保護することができるため、内部コーティングの場合に特に好適である。そのため、通気性等のその他の性能も長期間にわたって維持される。
【０１９９】
帯電防止性、耐汚染性、通気性及び抗菌活性のバランスを達成するために、フルオロポリエーテルをイオン性フッ素ポリマーとして使用することができる。
【０２００】
荷電有機種、双性イオン性化合物又はポリカチオンに好適なモノマーとしては、置換アクリルアミド、メタクリルアミド、アクリレート、メタクリレート、２−ビニルピリジン、４−ビニルピリジン、２−ビニルピペリジン、４−ビニルピペリジン、ビニルアミン、ジアリルアミンの第四級アンモニウム塩等のカチオン性モノマーが挙げられる。
【０２０１】
好ましいポリカチオンは、アルキル化ポリ（４−ビニルピリジン）等のポリ（４−ビニルピリジン）、ポリエチレンミン（ＰＥＩ）、アルキル置換ＰＥＩ、ポリ（ジアリルジメチルアンモニウム）（ＰＤＡＤＭＡ）、ポリ（アリルアミン塩酸塩）、ポリビニルアミン並びにそれらのコポリマー及び混合物である。
【０２０２】
別の態様において、ポリカチオンは、少なくとも１つの第４級アミンイオンを含むことができる。
【０２０３】
対イオン剤としてのポリカチオンの使用は、膜、紙又は織物上のコーティングの抗菌性の向上、透過性を調整する分野並びに表面変性による活性種の結合に適している。
【０２０４】
一実施形態では、抗菌活性を有するイオンは、Ａｇ、Ａｕ、Ｐｔ、Ｐｄ、Ｉｒ、Ｃｕ、Ｓｎ、Ｂｉ及び／又はＺｎイオンを含み、別の実施形態では、Ａｇ、Ｃｕ及び／又はＺｎイオンを含み、さらに別の実施形態では、Ａｇイオンを含む。
【０２０５】
抗菌活性を有するイオンがＡｇイオン（Ａｇ＋）を含む実施形態では、コーティングは、酢酸銀、炭酸銀、硝酸銀、乳酸銀、クエン酸銀、それらの酸化物、混合物あるいは誘導体をコーティングを形成するための混合物におけるＡｇ＋の前駆体として使用して形成することができる。
【０２０６】
特定の用途においては、上述した抗菌活性を有するイオンの組み合わせ、例えば、銀と銅、銀と亜鉛、銀とカチオン性高分子電解質の組み合わせを使用することが有利な場合がある。
【０２０７】
抗菌活性を有するイオンがＡｇ、Ａｕ、Ｐｔ、Ｐｄ、Ｉｒ、Ｃｕ、Ｓｎ、Ｂｉ及び／又はＺｎイオンを含む実施形態では、抗菌活性を有するイオンは、Ａｇ、Ａｕ、Ｐｔ、Ｐｄ、Ｉｒ、Ｃｕ、Ｓｎ、Ｂｉ、Ｚｎイオン、カチオン性高分子電解質、Ｎ−アルキル化四級アンモニウムカチオン及びその誘導体、Ｎ−アルキル化４−ビニルピリジン、四級化エチレンイミン、四級化アクリル酸誘導体のポリマー及びそれらのコポリマー等の荷電有機種、双性イオン性化合物、有機カチオン種等のポリカチオンをさらに含むことができる。
【０２０８】
コーティングは、無菌包装、衣服、履き物等のコンシューマヘルスケアに有用な物品、個人用衛生用品、カテーテル、インプラント、チューブ、創縫合部材（縫合糸等）、包帯等の医療用品、エアフィルタ、水・液体フィルタ等に使用することができる。
【０２０９】
本発明により、２４時間又は４８時間以上の阻害帯試験（Ｚｏｎｅ  ｏｆ  Ｉｎｈｉｂｉｔｉｏｎ  ｔｅｓｔ）に合格するコーティングされた物品を製造することができる。
【０２１０】
コーティングの形態（モノリシック及び／又は内部コーティング）に応じて、通気性も容易に調節することができる。内部コーティングの場合には、表面上及び細孔内におけるバイオフィルムの形成を防止することが特に有利である。
【０２１１】
第８の実施形態では、物品は、多孔質の非導電性基材と、前記非導電性基材上に形成され、イオン性フッ素ポリマーと、特に導電性ポリマーの表面荷電ナノ粒子を含む対イオン剤と、必要に応じて別のカチオンと、を含むモノリシックコーティングと、を含み、コーティングは耐火性・難燃性を有する。
【０２１２】
この実施形態では、耐火性・難燃性、通気性及び高い撥油性のバランスを有するコーティングを提供することができる。同時に、コーティングは帯電防止性を有し、帯電防止性は物品がフィルム又は積層体である場合に重要である。
【実施例】
【０２１３】
方法及び実施例
ａ）撥油性
撥油性試験は、ＡＡＴＣＣ試験法１１８−２０００に準拠して行った。等級は０〜８であり、「０」は最も低い撥油度を示す。基材を湿潤させない最小の数字が油等級である。数字が大きい程、耐油性が優れている。
０はＮｕｊｏｌ（商標）鉱油である（湿潤）。
１はＮｕｊｏｌ（商標）鉱油（３１．２ｍＮ／ｍ）である（はじく）。
２は６５／３５  Ｎｕｊｏｌ／ｎ−ヘキサデカン（容量、２９．６ｍＮ／ｍ）である。
３はｎ−ヘキサデカン（２７．３ｍＮ／ｍ）である。
４はｎ−テトラデカン（２６．４ｍＮ／ｍ）である。
５はｎ−ドデカン（２４．７ｍＮ／ｍ）である。
６はｎ−デカン（２３．５ｍＮ／ｍ）である。
７はｎ−オクタン（２１．４ｍＮ／ｍ）である。
８はｎ−ヘプタン（１９．８ｍＮ／ｍ）である。
【０２１４】
ｂ）ＭＶＴＲ
Ｈｏｈｅｎｓｔｅｉｎ  Ｓｔａｎｄａｒｄ  Ｔｅｓｔ  Ｓｐｅｃｉｆｉｃａｔｉｏｎ  ＢＰＩ  １．４に準拠した膜及び積層体の水蒸気透過性試験
酢酸カリウム１０００ｇと蒸留水３００ｇを撹拌することによって酢酸カリウムパルプを製造し、少なくとも４時間にわたって沈降させた。７０ｇ±０．１ｇの酢酸カリウムパルプを各ビーカーに入れた。ビーカーをｅＰＴＦＥ膜で覆い、密閉した。
【０２１５】
試験対象の膜／積層体から１０×１０ｃｍのサンプルを採取し、ビーカーとｅＰＴＦＥ膜で覆った水浴（２３℃±０．２℃）との間に配置した。
【０２１６】
各ビーカーの重さを試験前（Ｇ１）と試験後（Ｇ２）に記録した。
ｅＰＴＦＥの試験期間：５分間
モノリシックコーティングｅＰＴＦＥ：１０分間
織物積層体：１５分間
ＭＶＴＲの算出
ｅＰＴＦＥ：ＭＶＴＲ＝（（Ｇ２−Ｇ１）×４３３９６０）／５
モノリシックコーティングｅＰＴＦＥ：ＭＶＴＲ＝（（Ｇ２−Ｇ１）×４３３９６０）／１０
積層体：ＭＶＴＲ＝（（Ｇ２−Ｇ１）×４３３９６０）／１５
【０２１７】
ｃ）ガーレー数
ガーレー数（秒）は、ＡＳＴＭ  Ｄ  ７２６−５８に準拠してガーレー式デンソメーターを使用して測定した。
【０２１８】
結果はガーレー数で示した。ガーレー数は、１００ｃｍ３の空気が１．２１５ｋＮ／ｍ２の水の圧力低下において６．５４ｃｍ２の試験サンプルを通過するために必要な時間（秒）である。
【０２１９】
ｄ）平均細孔径（ＭＦＰ）（μｍ）
ＭＦＰは、Ｐｏｒｏｕｓ  Ｍａｔｅｒｉａｌｓ  Ｉｎｃ．（ＰＭＩ）社製のキャピラリーフローポロメータ「ＣＦＰ  １５００  ＡＥＸＬＳ」を使用して測定した。膜は、Ｓｉｌｗｉｃｋ（表面張力：２０ｍＮ／ｍ）によって完全に湿潤させた。十分に湿潤させたサンプルをサンプル室に入れた。サンプル室を密閉し、最大直径を有する細孔内の流体の毛管作用を克服するために十分な圧力でサンプルの後部でサンプル室にガスを流した。これはバブルポイント圧力である。圧力を徐々に増加させ、細孔内に流体がなくなるまで流れを測定した。圧力範囲は０〜８．５バールとした。平均細孔径に加えて、最大及び最小細孔径も検出した。
【０２２０】
ｅ）電荷減衰時間（ＣＤＴ）
電荷減衰時間（ｃｈａｒｇｅ  ｄｅｃａｙ  ｔｉｍｅ（ＣＤＴ））は、ＤＩＮ  ＥＮ  １１４９−３に準拠して測定した。
【０２２１】
ｆ）表面抵抗値
表面抵抗値は、ＡＳＴＭ  Ｄ２５７に準拠して、２つの平行電極間（正方形構成）で測定した。
【０２２２】
ｇ）抗菌性
使用した細菌は、米国のＡｍｅｒｉｃａｎ  Ｔｙｐｅ  Ｃｕｌｔｕｒｅ  Ｃｏｌｌｅｃｔｉｏｎ（メリーランド州ロックビル）から入手した。黄色ブドウ球菌（Ｓｔａｐｈｙｌｏｃｏｃｃｕｓ  ａｕｒｅｕｓ（ＡＴＣＣ  ＃  ２５９２３））及び緑膿菌（Ｐｓｅｕｄｏｍｏｎａｓ  ａｅｒｕｇｉｎｏｓａ（ＡＴＣＣ  ＃  ２７８５３））に対する材料の抗菌性を調べた。試験に使用した微生物は、血液寒天培地中で３４〜３７℃で２４時間培養した。コロニー形態と純度についてグラム染色によって観察した。
材料準備：クリーンベンチ上においてサンプルを約２．５ｃｍのディスクに切断し、阻害帯バイオアッセイ（Ｚｏｎｅ  ｏｆ  Ｉｎｈｉｂｉｔｉｏｎ  Ｂｉｏａｓｓａｙ）を使用して抗菌活性の有無を調べた。
阻害帯法（ＺＯＩ）：
細菌培養物をＴｒｙｐｔｉｃａｓｅ  Ｓｏｙ血液寒天培地で増殖させ、Ｍｕｅｌｌｅｒ−Ｈｉｎｔｏｎブロスに無菌状態で懸濁させた。培養物をＭｃＦａｒｌａｎｄの０．５塩化バリウム標準液で標準化した（ｓｔａｎｄａｒｄ  ｍｅｔｈｏｄ  ｆｏｒ  ｄｉｓｃ  ｄｉｆｆｕｓｉｏｎ  ｓｅｎｓｉｔｉｖｉｔｙ  ｔｅｓｔｉｎｇ  Ｐ：ＳＣ：３１８を参照）。標準化培養物をＭｕｅｌｌｅｒ−Ｈｉｎｔｏｎ寒天プレートに画線し、細菌を均一にした。試験材料サンプルを、所望の試験表面側を下にして寒天に接触させた無菌状態で配置した。微生物を３４〜３７℃で２４時間培養した。その後、プレートを観察してサンプルを囲む明確な阻害帯の有無及び試験材料の上下における増殖の有無について調べた。阻害帯はミリメートルで測定し、結果を記録した。
【０２２３】
ｈ）４インラインプローブ法
導電性ポリマーの導電性を調べるために、「Ｌａｂｏｒａｔｏｒｙ  Ｎｏｔｅｓ  ｏｎ  Ｅｌｅｃｔｒｉｃａｌ  Ｇａｌｖａｎｏｍｅｔｒｉｃ  Ｍｅａｓｕｒｅｍｅｎｔｓ」，Ｈ．Ｈ．Ｗｉｅｄｅｒ，Ｅｌｓｅｖｉｅｒ  Ｓｃｉｅｎｔｉｆｉｃ  Ｐｕｂｌｉｓｈｉｎｇ  Ｃｏ．  Ｎｅｗ  Ｙｏｒｋ，Ｎｅｗ  Ｙｏｒｋ（１９７９）に記載された４インラインプローブ法を使用した。
【０２２４】
ｉ）難燃性
難燃性はＩＳＯ  １５０２５に準拠して測定した。ＩＳＯ  １５０２５「水平燃焼試験」に準拠してフィルムの燃焼挙動について試験を行った。サンプルは試験装置に垂直に配置し、水平方向の炎に１０秒間暴露した。
【０２２５】
ｊ）厚み
基材フィルムの厚みは、Ｈｅｉｄｅｎｈａｉｎ厚さ測定器を使用して測定した。
【０２２６】
コーティングのＢＥＴ、レイダウン、密度によって決まるコーティングの厚みは、ｅＰＴＦＥの比表面積を使用して算出した。
【０２２７】
例えば、ｅＰＴＦＥのＢＥＴ表面積は１０ｍ２／ｇである。乾燥状態のＮＡＦＩＯＮ（登録商標）（ＤｕＰｏｎｔ社）の密度は１．９８ｇ／ｍ２である。平面上の１．９８ｇ／ｍ２のＮＡＦＩＯＮ（登録商標）の場合には、コーティングの厚みは１μｍとなる。ｅＰＴＦＥの全細孔表面（全ての内部細孔及び外部細孔の表面）がコーティングによって覆われていると仮定すると、１．９８ｇ／ｍ２のＮＡＦＩＯＮ（登録商標）の場合には、コーティングの厚みは多孔性ｅＰＴＦＥ膜の重量で割った１００ｎｍとなる。同様に、３．９６ｇ／ｍ２のＮＡＦＩＯＮ（登録商標）の場合には、コーティングの厚みは多孔性ｅＰＴＦＥ膜の重量で割った２００ｎｍとなる。
【０２２８】
ｋ）Ｓｕｔｅｒ試験
Ｓｕｔｅｒ試験は、膜サンプルをホルダに均等に固定するＡＡＴＣＣ試験１２７−１９８９に準拠して行った。膜は、０．２バールの水圧に２分間耐えなければならない。
【０２２９】
ｌ）顕微鏡法
ＳＥＭ画像はＬＥＯ  １４５０  ＶＰを使用して撮影した。サンプルは金でスパッタリングした。
【０２３０】
ｍ）密着力−Ｚ試験
Ｔａｐｐｉ−Ｔ５４１装置（Ｚｗｉｃｋ社、ドイツ）を使用し、ＤＩＮ  ５４５１６「ボール紙の内部接着強度（Ｉｎｔｅｒｎａｌ  ｂｏｎｄ  ｓｔｒｅｎｇｔｈ  ｏｆ  ｐａｐｅｒｂｏａｒｄ）」に準拠して試験を行った。
技術データ：
Ｔａｐｐｉ−Ｔ  ５４１材料試験機
２５００  Ｎ、加圧速度：８００ｍｍ／分、試験速度：６００ｍｍ／分
２つのステンレス鋼試料ホルダ、６４５ｍｍ２（１平方インチ）の５倍のサンプル表面、両面粘着テープ４１０Ｂ（３Ｍ社）
【０２３１】
ｏ）水接触角
蒸留水の液滴（４μｌ）を２５℃で基材に置いた。５及び３０秒後に、ＤＳＡ  １０装置（Ｋｒｕｅｓｓ社）を使用して接触角を測定した。
【０２３２】
ｐ）フレーザー数（Ｆｒａｚｉｅｒ  ｎｕｍｂｅｒ）
フレーザー数は、ＡＳＴＭ  Ｄ  ７３７に準拠して通気性試験機ＩＩＩ  ＦＸ３３００（ＴＥＸＴＥＳＴ社）を使用して測定した。
【０２３３】
実施例１
１９８ｇのＣｌｅｖｉｏｓ（商標）Ｐ（以前の名称はＢａｙｔｒｏｎ（登録商標）Ｐ、固形分：１．０２重量％（水に分散した導電性ポリマーＰＥＤＴ／ＰＳＳ（［ポリ（３，４−エチレンジオキシチオフェン）ポリ（スチレンスルホネート）］））、平均膨潤粒径ｄ５０：約８０ｎｍ、製品情報小冊子、Ｈ．Ｃ．Ｓｔａｒｃｋ社）を３９６ｇのエタノールと混合した。エタノールと混合した６２ｇのＦｌｅｍｉｏｎ（登録商標）Ｆ９５０（アイオノマー、旭硝子株式会社、ＡＧＣ１、固形分：６．３％）を２００ｇのＣｌｅｖｉｏｓ（商標）Ｐ／水／エタノール分散液に撹拌下で添加した。
【０２３４】
Ｍａｙｅｒ  ｂａｒ  ７０を使用し、ｅＰＴＦＥ膜（平均細孔径：０．６０２μｍ、ガーレー：３．５秒、厚み：７５μｍ、秤量：４２．８ｇ／ｍ２）を上記分散液によってコーティングしてモノリシックコーティングを得た。
【０２３５】
１４０℃での乾燥後のレイダウンは１．５ｇ／ｍ２だった。モノリシックコーティングされたｅＰＴＦＥは通気性を有していなかった。コーティングされた面の表面抵抗値は２２ｋΩ／□だった。
【０２３６】
本実施例は、厚い微孔性基材上の帯電防止コーティングである。
【０２３７】
比較例１
１９８ｇのＣｌｅｖｉｏｓ（商標）Ｐ（実施例１と同じ）と３９６ｇのエタノールを混合した。
【０２３８】
Ｍａｙｅｒ  ｂａｒ  ７０を使用し、ｅＰＴＦＥ膜（実施例１と同じ）を上記分散液でコーティングしてモノリシックコーティングを得た。
【０２３９】
コーティングされたｅＰＴＦＥ膜の性能は不十分だった。コーティングされていない領域と不均一にコーティングされた領域が隣接して観察された。コーティングはｅＰＴＦＥに良好に密着していなかった。コーティングが不十分な部分の表面抵抗値は約３０ｋΩ／□であり、周囲は２００ｋΩ／□を超える高抵抗領域だった。ｅＰＴＦＥ上のモノリシックコーティングとしてのコーティングされたＰＥＤＴ／ＰＳＳ粒子の連続するネットワークは観察されなかった。
【０２４０】
実施例２
ｅＰＴＦＥ膜（平均細孔径：４９０ｎｍ、ガーレー：７秒、厚み：７４μｍ、秤量：３６．８ｇ／ｍ２）を、１９８．２ｇのＣｌｅｖｉｏｓ（商標）Ｐ（実施例１と同じ）、６２．３ｇのＦｌｅｍｉｏｎ（登録商標）Ｆ  ９５０（エタノール溶液、固形分：６．３％、アイオノマー、ＡＧＣ社）及び３９６．２ｇのエタノールの混合物によってコーティングした。１４０℃での乾燥後のレイダウンは０．４ｇ／ｍ２だった。
【０２４１】
コーティング後に、同一個所で５日間にわたってＭＶＴＲを測定した（結果は表１を参照）。
【０２４２】
実施例３
ｅＰＴＦＥ膜（平均細孔径：０．１９５μｍ、ガーレー：１２秒、厚み：３４μｍ、秤量：２０．６ｇ／ｍ２）を、実施例１と同様なＣｌｅｖｉｏｓ（商標）ＰとＦｌｅｍｉｏｎ（登録商標）Ｆ  ９５０（エタノール溶液、アイオノマー、ＡＧＣ社）の分散液によってコーティングした。
【０２４３】
１４０℃での乾燥後のレイダウンは０．３ｇ／ｍ２だった。断面ＳＥＭによって測定したコーティングの厚みは０．５〜１．０μｍだった。表１にＭＶＴＲの結果を示す。５秒後及び３０秒後に測定した水接触角は、それぞれ１２５．９°及び１２５．４°だった。
【０２４４】
【表１】
0005514204.tif 000002
【０２４５】
実施例２及び３はＳＵＴＥＲ試験（０．２バールの圧力で２分間）に合格した。コーティングされた膜は耐水性を有していた。
【０２４６】
膜のＭＶＴＲ測定値は、ＭＶＴＲ値が経時的に変化しないことを示している。これらの非常に薄いモノリシック層の場合には、ＭＶＴＲ値はコーティングされていないｅＰＴＦＥ膜のＭＶＴＲと同様だった。実施例２及び３は、異なるｅＰＴＦＥ膜構造に形成した帯電防止・疎水性・防水コーティングの例を示す。
【０２４７】
実施例４
ｅＰＴＦＥ膜（平均細孔径：４９０ｎｍ、ガーレー：７秒、厚み：７４μｍ、秤量：３６．８ｇ／ｍ２）を、１９８．２ｇのＣｌｅｖｉｏｓ（商標）ＰＨ（以前の名称はＢａｙｔｒｏｎ（登録商標）ＰＨ、固形分：１．２４重量％（水に分散した導電性ポリマーＰＥＤＴ／ＰＳＳ（［ポリ（３，４−エチレンジオキシチオフェン）ポリ（スチレンスルホネート）］））、平均膨潤粒径ｄ５０：約３０ｎｍ、製品情報小冊子、Ｈ．Ｃ．Ｓｔａｒｃｋ社）、６２．３ｇのＦｌｅｍｉｏｎ（登録商標）Ｆ  ９５０（エタノール溶液、固形分：６．３％、アイオノマー、ＡＧＣ社）及び３９６．２ｇのエタノールの混合物によってコーティングした。
【０２４８】
乾燥後のレイダウンは０．３５ｇ／ｍ２だった。コーティングされた面の表面抵抗値は１８〜２９ｋΩ／□だった。
【０２４９】
コーティングされた表面の油等級及びガーレー数を表２に示す。
【０２５０】
実施例５
ｅＰＴＦＥ膜（実施例４と同じ）を、６２．３ｇのＦｌｅｍｉｏｎ（登録商標）Ｆ  ９５０（エタノール溶液、固形分：６．３％、アイオノマー、ＡＧＣ社）、３９６．２ｇのエタノール、１９８．２ｇのＣｌｅｖｉｏｓ（商標）ＰＨ（固形分：１．０２重量％（水に分散した導電性ポリマーＰＥＤＴ／ＰＳＳ（［ポリ（３，４−エチレンジオキシチオフェン）ポリ（スチレンスルホネート）］））、平均膨潤粒径ｄ５０：約３０ｎｍ、製品情報小冊子、Ｈ．Ｃ．Ｓｔａｒｃｋ社）の混合物によってコーティングした。
【０２５１】
１８０℃での乾燥後のレイダウンは０．５ｇ／ｍ２だった。コーティングされた表面の油等級及びガーレー数を表２に示す。通気性を有するコーティングされた膜の表面抵抗値は約５０〜６０ｋΩ／□だった。
【０２５２】
比較例２
ｅＰＴＦＥ膜（実施例４と同じ）を、６２．３ｇのＦｌｅｍｉｏｎ（登録商標）Ｆ  ９５０（エタノール溶液、固形分：６．３％、アイオノマー、ＡＧＣ社）、３９６．２ｇのエタノール及び１９８．２ｇの水の混合物によってコーティングした。
【０２５３】
１８０℃での乾燥後のレイダウンは０．５ｇ／ｍ２だった。
【０２５４】
コーティングされた表面の油等級及びガーレー数を表２に示す。
【０２５５】
比較例３
ｅＰＴＦＥ膜（平均細孔径：０．１９５μｍ、ガーレー：１２秒、厚み：３４μｍ、秤量：２０．６ｇ／ｍ２）を、１６００ｇのＦｌｅｍｉｏｎ（登録商標）Ｆ  ９５０（エタノール溶液、固形分：６．０％、アイオノマー、ＡＧＣ社）、５４２８ｇのエタノール及び２６８２ｇの水の混合物によってコーティングした。
【０２５６】
１２０℃での乾燥後のレイダウンは３．０ｇ／ｍ２だった。
【０２５７】
コーティングされた表面の油等級及びガーレー数を表２に示す。
【０２５８】
【表２】
0005514204.tif 000003
【０２５９】
２０％の相対湿度における電荷減衰時間（ＣＤＴ）及び表面抵抗値の結果を表３に示す。
【０２６０】
【表３】
0005514204.tif 000004
【０２６１】
膜の細孔の内表面及び外表面に形成されたコーティングを含むアイオノマー／ＩＣＰサンプルは０．５秒未満のＣＤＴ値を示した。アイオノマーによってコーティングされた通気性ｅＰＴＦＥ（比較例２を参照）のＣＤＴ値は２〜７秒だった。
【０２６２】
表２及び３は、イオン性フッ素ポリマーと表面荷電ナノ粒子を含む対イオン剤の組み合わせによってコーティングされたＰＴＦＥ物品の帯電防止性と撥油性が高いことを示している。
【０２６３】
実施例６
超高分子量ポリエチレン膜（平均細孔径：０．４７０μｍ、ガーレー：４８秒、厚み：４０μｍ、秤量：１２．０ｇ／ｍ２、ＭＶＴＲ：４２，０００  ｇ／ｍ２／２４ｈ）を、１５５．４ｇのＣｌｅｖｉｏｓ（商標）ＰＨ（実施例４と同じ）、４３．６ｇのＦｌｅｍｉｏｎ（登録商標）Ｆ  ９５０（エタノール溶液、固形分：９．０％、アイオノマー、ＡＧＣ社）及び３９６．２ｇのエタノールの混合物によってディップコーティングした。膜は９０℃で５分間乾燥した。
【０２６４】
膜の色は青に変化した。油等級は５であり、ＭＶＴＲは３４，２００ｇ／ｍ２／２４ｈであり、ガーレー数は３３６秒（通気性）だった。表面抵抗値は８０００Ω／□だった。
【０２６５】
実施例７
超高分子量ポリエチレン膜（実施例６と同じ）を、４０．４ｇのドープポリアニリン（Ｏｒｍｅｃｏｎ（商標）５０−Ｄ１００５Ｗ−１、固形分：５．０重量％、平均粒径：３５ｎｍ、製品情報小冊子、水溶液）、４３．６ｇのＦｌｅｍｉｏｎ（登録商標）Ｆ  ９５０（エタノール溶液、固形分：９．０％、アイオノマー、ＡＧＣ社）及び３９６．２ｇのエタノールの混合物によってディップコーティングした。膜は９０℃で５分間乾燥した。
【０２６６】
膜（０．８ｇ／ｍ２のレイダウンで、油等級：１）の色は緑に変化した。ＭＶＴＲは２８，３００ｇ／ｍ２／２４ｈであり、ガーレー測定値は通気性を有していないことを示した。表面抵抗値は６．６ＭΩ／□だった。
【０２６７】
実施例６及び７は、イオン性フッ素ポリマーと各種導電性ポリマーの組み合わせによって微孔性ポリオレフィン膜に帯電防止性を付与することができることを示すものである。
【０２６８】
実施例８
ｅＰＴＦＥ膜（平均細孔径：０．８５８μｍ、厚み：７５μｍ、ガーレー：１秒、秤量：３８ｇ／ｍ２）を、４０．４ｇのドープポリアニリン（Ｏｒｍｅｃｏｎ（商標）５０−Ｄ１００５Ｗ−１、固形分：５．０重量％、水溶液）、４３．６ｇのＦｌｅｍｉｏｎ（登録商標）Ｆ  ９５０（エタノール溶液、固形分：９．０％、アイオノマー、ＡＧＣ社）及び３９６．２ｇのエタノールの混合物によってディップコーティングした。膜は１６５℃で３分間乾燥した。
【０２６９】
膜（０．６５ｇ／ｍ２のレイダウンで、油等級：５、水濡れ性なし）の色は緑に変化した。フレーザー数は６．２（通気性が高い）であり、ＭＶＴＲは７７，５００ｇ／ｍ２／２４ｈだった。コーティングされた面の表面抵抗値は４４ＭΩ／□であり、コーティングされていない面の表面抵抗値は８５ＭΩ／□だった。
【０２７０】
実施例９
ＩＳＯ  １５０２５「水平燃焼試験」に準拠して実施例３で作製したフィルムの燃焼挙動について試験を行った。サンプルは試験装置に垂直に配置し、水平方向の炎に１０秒間暴露した。
【０２７１】
試験後、実施例３のフィルムは穴（６０ｍｍ）のみを示し、燃焼、溶解、液だれは観察されなかった。
【０２７２】
ポリウレタンでコーティングした比較用ｅＰＴＦＥフィルム（米国特許第６，２６１，６７８号と同様に作製、ｅＰＴＦＥ膜のＭＦＰ：２００ｎｍ、ＭＶＴＲ：１９，０００ｇ／ｍ２／２４ｈ）は完全に燃焼し、溶解した材料の液だれが観察された。
【０２７３】
実施例１０
１００％ナイロン（Ｔａｓｌａｎ  ＵＫ  ｒｅｄ、ポリアミド）織物を、実施例４と同様な混合物によってコーティングした。
【０２７４】
乾燥後のレイダウンは１〜２ｇ／ｍ２だった。
【０２７５】
コーティングされたポリアミド織物をｅＰＴＦＥ膜（秤量：２１ｇ／ｍ２、平均細孔径：１９５ｎｍ、ガーレー：１１．６秒）に積層した。積層体の電荷減衰時間は０．０１秒未満だった。
【０２７６】
表面抵抗値は２００ｋΩ／□より大きかった。
【０２７７】
１００Ｐａにおける通気性（ＤＩＮ  ５３８８７）は０．６２ｌ／ｍ２／秒であり、油等級は１であり、ＭＶＴＲは１８，２００ｇ／ｍ２／２４ｈだった。
【０２７８】
本実施例及びＳＥＭ画像（図３）は、織物繊維のモフォロジーを変化させることなく、ポリアミド織物に帯電防止性を付与することができることを示している。
【０２７９】
実施例１１
実施例３のコーティングされた膜のｅＰＴＦＥ側にＴａｓｌａｎ  ＵＫ  ｒｅｄ（１００％ナイロン）を積層した。
【０２８０】
ＭＶＴＲは２０，１６０ｇ／ｍ２／２４ｈだった。本発明に係るコーティングは、Ｚ−試験による８２３Ｎ／６４５ｍｍ２の密着力を示した。
【０２８１】
実施例１２
実施例３の膜のコーティングされた面にＴａｓｌａｎ  ＵＫ  ｒｅｄ（１００％ナイロン）を積層した。
【０２８２】
ＭＶＴＲは２０，７３０ｇ／ｍ２／２４ｈだった。本発明に係るコーティングは、Ｚ−試験による４２２Ｎ／６４５ｍｍ２の密着力を示した。
【０２８３】
実施例１１及び１２は、モノリシックコーティングされた物品の両面に織物層を積層することができることを示すものである。ｅＰＴＦＥ膜面の密着力の方が高く、機能性は変化しなかった。
【０２８４】
実施例１３
実施例３のコーティングされた膜のｅＰＴＦＥ側にフランネルライナー（（Ｆｌａｎｎｅｌ  ｌｉｎｅｒ）１００％ポリエステル）を積層した。
【０２８５】
ＭＶＴＲは２３，４３０ｇ／ｍ２／２４ｈだった。本発明に係るコーティングは、Ｚ−試験による５７１Ｎ／６４５ｍｍ２の密着力を示し、ＣＤＴは０．０１秒未満だった。
【０２８６】
実施例１４
実施例３の膜のコーティングされた面にフランネルライナー（１００％ポリエステル）を積層した。
【０２８７】
ＭＶＴＲは２２，３７０ｇ／ｍ２／２４ｈだった。本発明に係るコーティングは、Ｚ−試験による２６０Ｎ／６４５ｍｍ２の密着力を示し、ＣＤＴは０．０１秒未満だった。
【０２８８】
実施例１５
実施例３のコーティングされた膜のｅＰＴＦＥ側にＮｏｍｅｘ（ポリアラミド）不織布を積層した。
【０２８９】
ＭＶＴＲは２０，４００ｇ／ｍ２／２４ｈであり、積層後の膜の油等級は４だった。
【０２９０】
ＩＳＯ  １５０２５「水平燃焼試験」に準拠したＦＲ試験の結果は３であり、保護積層体の全ての評価基準を満たした。
【０２９１】
実施例９（フィルム）及び実施例１５（積層体）は、イオン性フッ素ポリマーと導電性ポリマー（対イオン物質）の組み合わせによってコーティングされた物品の難燃性を示す。
【０２９２】
実施例１６
１９８２ｇのＣｌｅｖｉｏｓ（商標）ＰＨ（固形分：１．３重量％）に、撹拌下で３９６２ｇのエタノールを添加した。６５４ｇのＦｌｅｍｉｏｎ（登録商標）Ｆ９５０（エタノール溶液、固形分：６．０重量％）の溶液を上記分散液に添加し、３０分間撹拌した。
【０２９３】
ｅＰＴＦＥ膜（平均細孔径：０．１８０μｍ、厚み：１６μｍ、ガーレー：２０秒、秤量：１９．３ｇ／ｍ２）を上記分散液によってコーティングした。乾燥後のレイダウンは０．６ｇ／ｍ２であり、膜上には青色のモノリシック層が形成された。５秒後及び３０秒後に測定した水接触角は、それぞれ１２６．３°及び１２５．８°だった。
【０２９４】
比較例４は米国特許第４，５３２，３１６と同様にして作製した。
【０２９５】
【表４】
0005514204.tif 000005
【０２９６】
低い相対湿度及び高い相対湿度におけるＭＶＴＲ測定は、通気性及び非通気性コーティングの大きな通気性向上を示している。
【０２９７】
実施例１７
１２００ｇのＣｌｅｖｉｏｓ（商標）ＰＨ（固形分：１．３重量％）を、６５４ｇのＦｌｅｍｉｏｎ（登録商標）Ｆ９５０（固形分：６％）及び８６００ｇのエタノールと混合した。ｅＰＴＦＥ膜（厚み：３４μｍ、秤量：２１．２ｇ／ｍ２、ガーレー：１１．５秒、水注入圧力：１．２４バール）を、２５℃で上記混合物によってディップコーティングした（２．６ｍ／分）。膜をオーブン内において１３０℃で乾燥し、１６５℃で処理（ｔｅｍｐｅｒｅｄ）した。
【０２９８】
コーティングされた膜のレイダウンは０．６ｇ／ｍ２であり、ガーレー数は１４．４秒、水注入圧力は２．９バール、２０％ＲＨにおけるＣＤＴ測定値は０．０１秒未満だった。５秒後及び３０秒後に測定した水接触角は、それぞれ１４２．８°及び１４２．６°だった。
【０２９９】
実施例１７は、膜、導電性ポリマー（Ｃｌｅｖｉｏｓ（商標）ＰＨ又はＣｌｅｖｉｏｓ（商標）Ｐ）及びコーティング方法を選択することにより、１４０°を超える水接触角を有する帯電防止性、通気性及び防水性を有する物品が得られることを示している。
【０３００】
実施例１８
１６８ｇのＦｌｅｍｉｏｎ（登録商標）Ｆ９５０（固形分：６．０％）、３０ｇの水、２ｇの酢酸銀（９９．９９％）、６９６ｇのエタノール及び１９８ｇのＣｌｅｖｉｏｓ（商標）ＰＨ（実施例４と同じ）の混合物を４０℃で調製した。
【０３０１】
ｅＰＴＦＥ膜（実施例１７と同じ）をディップコーティング（０．２ｍ／分）し、オーブン内において１００〜１８０℃で乾燥した。
【０３０２】
コーティングされた膜の厚みは１９μｍであり、レイダウンは４ｇ／ｍ２、ガーレー数は４０００秒より大きかった。図４は、閉じられたモノリシック表面を示すコーティングされた膜の表面のＳＥＭ画像を示す。
【０３０３】
実施例１９
１．１ｇの酢酸銀（９９．９９％、Ｓｉｇｍａ  Ａｌｄｒｉｃｈ社）を８０℃で９８．９ｇの水に溶解した（溶液Ａ）。６５ｇのＦｌｅｍｉｏｎ（登録商標）Ｆ９５０（エタノール溶液、固形分：３．１５％）を４０℃で３５ｇの溶液Ａと混合した。
【０３０４】
ｅＰＴＦＥ膜（実施例３と同じ）を得られた溶液によってディップコーティングした。溶媒と水を空気加熱オーブン（オーブン１：１００℃、オーブン２：１８０℃）によって除去した（ウェブを４ｍ／分で通過）。
【０３０５】
得られた膜は通気性を有しており、レイダウンは２．０ｇ／ｍ２、表面における銀濃度は１．３重量％だった。
【０３０６】
【表５】
0005514204.tif 000006
【０３０７】
黄色ブドウ球菌（Ｓｔａｐｈｙｌｏｃｏｃｃｕｓ  ａｕｒｅｕｓ）及び緑膿菌（Ｐｓｅｕｄｏｍｏｎａｓ  ａｅｒｕｇｉｎｏｓａ）を培養した阻害帯バイオアッセイプレートの写真を撮影した。実施例１９では明確な阻害帯が観察された。ＳＥＭ画像では、イオン性フッ素ポリマー−Ａｇでコーティングされた材料には細菌バイオフィルムは観察されなかった。
【０３０８】
実施例１９は、銀イオンのナノ粒子とイオン性フッ素ポリマーの錯体を基材上に形成した例であり、抗菌性が示された。
【図１ａ】
0005514204.tif 000007
【図１ｂ】
0005514204.tif 000008
【図２】
0005514204.tif 000009
【図３】
0005514204.tif 000010
【図４】
0005514204.tif 000011